(57)【要約】      （修正有）【課題】より長い保守不要の耐用期間と、改善された耐剥離性または耐食性とを有し、高負荷能力を有する改善された保守不要のブッシングを提供する。【解決手段】耐食性ブッシングの形成方法は、耐荷重基材１０２の第１面に摺動層１０８を結合させて積層体シートを形成させ、この積層体シートからブランクを切り出すことを含む。積層体シートは、耐荷重基材１０２の第２面に相当する露出面を含む。ブランクは、耐荷重基材部分を有する切断縁部を含む。この方法は、ブランクから半加工ブッシングを形成させることをさらに含む。【選択図】図２Ｂ
2019124358.tif 000002
【特許請求の範囲】
【請求項１】
第１主面と、第２主面と、縁部とを有する耐荷重基材であって、厚さｔ１を有する耐荷重基材、
前記第１主面に積層され、前記第１主面と直接接触しているアルミニウム含有層であって、厚さｔ２を有し、ｔ２が１０ミクロン以上であるアルミニウム含有層、
前記第１主面または前記第２主面に積層された摺動層、
を備える摺動物品であって、ｔ２／ｔ１の比が１／１０以上である摺動物品。
【請求項２】
第１ヒンジ部及び第２ヒンジ部；
前記第１ヒンジ部を前記第２ヒンジ部と接合するピン；ならびに
摺動物品であって、
第１主面と、第２主面と、縁部とを有する耐荷重基材であって、厚さｔ１を有する耐荷重基材、
前記第１主面に積層され、前記第１主面と直接接触しているアルミニウム含有層であって、厚さｔ２を有し、ｔ２が１０ミクロン以上であるアルミニウム含有層、
前記第１主面または前記第２主面に積層された摺動層
を備える摺動物品であって、ｔ２／ｔ１の比が１／１０以上である摺動物品
を備えるヒンジ組立体。
【請求項３】
前記第２主面に積層され、前記第２主面と直接接触しているさらなるアルミニウム含有層であって、厚さｔ３を有するさらなるアルミニウム含有層をさらに備える、請求項１または２のいずれか１項に記載の摺動物品またはヒンジ組立体。
【請求項４】
前記アルミニウム含有層が、２５重量％〜９９．９９９９９重量％、５０重量％〜９９．９９重量％、９０重量％〜９９．９９重量％、または９５重量％〜９９．９重量％の範囲のアルミニウム含有量を有する請求項１または２のいずれか１項に記載の摺動物品またはヒンジ組立体。
【請求項５】
前記摺動層がフッ素ポリマーを含む先行する請求項のいずれか１項に記載の摺動物品またはヒンジ組立体。
【請求項６】
前記摺動層が、ポリテトラフルオロエチレン（ＰＴＦＥ）、変性ＰＴＦＥ（ＴＦＭ）、フッ化エチレンプロピレン（ＦＥＰ）、ポリフッ化ビニリデン（ＰＶＤＦ）、ポリアミド（ＰＡ）、ポリエーテルエーテルケトン（ＰＥＥＫ）、ポリイミド（ＰＩ）、ポリアミドイミド（ＰＡＩ）、ポリフェニレンスルフィド（ＰＰＳ）、ポリフェニレンスルホン（ＰＰＳＯ２）、液晶ポリマー（ＬＣＰ）、パーフルオロアルコキシポリマー（ＰＦＡ）、パーフルオロメチルアルコキシ（ＭＦＡ）、ポリオキシメチレン（ＰＯＭ）、ポリエチレン（ＰＥ）、ＵＨＭＷＰＥ、またはそれらの混合物を含む先行する請求項のいずれか１項に記載の摺動物品またはヒンジ組立体。
【請求項７】
前記縁部に積層されたアルミナ含有層をさらに備える請求項２記載のヒンジ組立体。
【請求項８】
前記アルミナ含有層がＡｌ２Ｏ３を含む請求項７記載のヒンジ組立体。
【請求項９】
第１主面と、第２主面とを有する耐荷重基材を用意すること；
前記第１主面をアルミニウム含有層で被覆すること；
前記第１主面または前記第２主面を覆って摺動層を付着させて、積層体を形成させること；
前記積層体からブランクを切り出すこと；及び
前記ブランクから半加工ブッシングを形成させること
を含むブッシングの調製方法。
【請求項１０】
第１主面と、第２主面とを有し、前記第１主面を形成する鉄含有層を備える基材であって、前記第１主面に積層されたアルミニウム層をさらに備える基材を用意すること；
前記基材を、前記アルミニウム層から前記第１主面を横切って前記第２主面へと切断して、断面を形成させること；及び
前記断面を覆ってアルミナ含有層を形成させること
を含む耐食性鉄含有物品の調製方法。
【請求項１１】
第１主面と、第２主面と、縁部とを有する耐荷重基材であって、２００ミクロン〜３０００ミクロンの厚さを有する耐荷重基材、
前記第１主面に積層され、前記第１主面と直接接触しているアルミニウム含有層であって、２０ミクロン〜３００ミクロンの厚さを有するアルミニウム含有層、
前記第１主面または前記第２主面に積層された摺動層
を備えるブッシング。
【請求項１２】
前記第２主面に積層され、前記第２主面と直接接触しているさらなるアルミニウム含有層であって、２０ミクロン〜３００ミクロンの厚さを有するさらなるアルミニウム含有層をさらに備える請求項１１記載のブッシング。
【請求項１３】
第１主面と、第２主面と、縁部とを有する耐荷重基材であって、厚さｔ１を有する耐荷重基材、
前記第１主面に積層され、前記第１主面と直接接触している被覆であって、１．８３未満のポーリング電気陰性度を有する元素金属を含み、厚さｔ２を有し、ｔ２が１０ミクロン以上である被覆、
前記第１主面または前記第２主面に積層された摺動層、
を備える摺動物品であって、ｔ２／ｔ１の比が１／１０以上である摺動物品。
【請求項１４】
第１ヒンジ部及び第２ヒンジ部；
前記第１ヒンジ部を前記第２ヒンジ部と接合するピン；ならびに
摺動物品であって、
第１主面と、第２主面と、縁部とを有する耐荷重基材であって、厚さｔ１を有する耐荷重基材、
前記第１主面に積層され、前記第１主面と直接接触している被覆であって、１．８３未満のポーリング電気陰性度を有する元素金属を含み、厚さｔ２を有し、ｔ２が１０ミクロン以上である被覆、
前記第１主面または前記第２主面に積層された摺動層
を備える摺動物品であって、ｔ２／ｔ１の比が１／１０以上である摺動物品
を備えるヒンジ組立体。
【請求項１５】
前記第２主面に積層され、前記第２主面と直接接触しているさらなる被覆であって、厚さｔ３を有するさらなる被覆をさらに備える、請求項１３または１４のいずれか１項に記載の摺動物品またはヒンジ組立体。
【発明の詳細な説明】
【技術分野】
【０００１】
本開示は概して、高負荷能力を有する耐食性ブッシングに関する。
【背景技術】
【０００２】
耐荷重基材と摺動層オーバレイとからなる滑り軸受複合材料は一般的に知られている。耐荷重基材と摺動層は通常、好適な接着剤を用いて積層することにより連結される。滑り軸受複合材料は、例えば自動車業界で使用される保守不要のブッシングの製造に使用することができる。このような保守不要のブッシングは、ドアヒンジ、ボンネットヒンジ及びエンジン区画ヒンジ、シート、ステアリングコラム、フライホイール、バランサーシャフト軸受などで使用することができる。さらに、滑り軸受複合材料から製造される保守不要のブッシングは、自動車以外の用途でも使用することができる。一部の用途では、滑り軸受は、特に耐荷重基材が鋼などの鉄合金でできている場合に、腐食を招く環境条件に曝される。より長い保守不要の耐用期間と、改善された耐剥離性または耐食性とを有し、高負荷能力を有する改善された保守不要のブッシングが現在必要とされている。
【発明の概要】
【０００３】
第１の態様においては、摺動物品は、耐荷重基材と、アルミニウム含有層と、摺動層とを備える。耐荷重基材は、第１主面と、第２主面と、縁部とを有する。耐荷重基材は、厚さｔ１をさらに有する。アルミニウム含有層は、第１主面に積層されることができ、第１主面と直接接触することができる。アルミニウム含有層は、厚さｔ２を有する。１つ以上の実施形態において、ｔ２は１０μｍ以上である。摺動層は、第１主面または第２主面に積層することができる。１つ以上の実施形態において、ｔ２／ｔ１の比は１／１０以上であるか、またはｔ１≦１０ｔ２である。
【０００４】
第２の態様においては、ヒンジ組立体は、第１ヒンジ部及び第２ヒンジ部と、第１ヒンジ部を第２ヒンジ部と接合するピンと、ブッシングとを備えることができる。ブッシングは、耐荷重基材と、アルミニウム含有層と、摺動層とを備えることができる。耐荷重基材は、第１主面と、第１主面と対向する第２主面と、縁部とを有することができる。耐荷重基材は、厚さｔ１を有する。アルミニウム含有層は、第１主面に積層され、第１主面と直接接触することができる。アルミニウム含有層は、厚さｔ２を有することができる。一実施形態においては、ｔ２は１０μｍ以上である。摺動層は、第１主面または第２主面に積層することができる。ｔ２／ｔ１の比は１／１０以上とすることができる。
【０００５】
第３の態様においては、ブッシングの調製方法は、耐荷重基材と、アルミニウム含有層とを用意することを含むことができる。耐荷重基材は、第１主面と、第２主面とを有する。アルミニウム含有層は、第１主面にクラッドすることができる。別の実施形態においては、アルミニウム含有被覆は、例えばスプレー被覆、金属スプレー、機械的被覆、ガルバーニ電気被覆、溶融めっき、またはそれらの任意の組合せによって形成される。上記の方法は、第１主面を覆って、または第２主面を覆って摺動層を付着させて、積層体を形成させることをさらに含むことができる。上記の方法は、積層体からブランクを切り出すことをさらに含むことができる。上記の方法は、ブランクからブッシングを形成させることをさらに含むことができる。
【０００６】
第４の態様においては、耐食性鉄含有物品の調製方法は、基材を用意することを含むことができる。基材は、第１主面と、第２主面とを有する。基材は、鉄含有層を備える。鉄含有層は、第１主面を形成することができる。基材は、アルミニウム含有層をさらに備えることができ、アルミニウム含有層は第１主面に積層される。上記の方法は、アルミニウム含有層から第１主面を横切って第２主面へと基材を切断して、断面を形成させることをさらに含むことができる。上記の方法は、断面を覆ってアルミナ含有層を形成させることをさらに含むことができる。
【０００７】
第５の態様においては、ブッシングは、多層金属基材を備える。多層基材は、鋼層を備える。鋼層は、第１主面と、第２主面とを有する。ブッシングは、第１主面に隣接し、第１主面と直接接触する第１アルミニウム含有層をさらに備えることができる。ブッシングは、第２主面に隣接し、第２主面と直接接触する第２アルミニウム含有層をさらに備えることができる。ブッシングは、多層金属基材に積層された接着剤層をさらに備えることができる。ブッシングは、接着剤層に積層され、接着剤層と直接接触するフッ素ポリマー摺動層をさらに備えることができる。
【０００８】
第６の態様においては、ブッシングは、耐荷重基材を備える。耐荷重基材は、第１主面と、第２主面と、縁部とを有する。一実施形態においては、耐荷重基材は、２００ミクロン〜３０００ミクロンの厚さを有する。ブッシングは、第１主面に積層され、第１主面と直接接触するアルミニウム含有層をさらに備える。アルミニウム含有層は、２０ミクロン〜３００ミクロンの厚さを有することができる。ブッシングは、第１主面または第２主面に積層された摺動層をさらに備える。
【０００９】
第７の態様においては、ブッシングは、耐荷重基材を備える。耐荷重基材は、第１主面と、第２主面と、縁部とを有する。一実施形態においては、耐荷重基材は、２００ミクロン〜３０００ミクロンの厚さを有する。ブッシングは、第１主面に積層され、第１主面と直接接触する腐食防止層をさらに備える。腐食防止層は、２０ミクロン〜３００ミクロンの厚さを有することができる。一実施形態においては、腐食防止層は、マグネシウム、アルミニウム、チタン、スカンジウム、亜鉛、またはそれらの任意の組合せから選択される金属を含むことができる。ブッシングは、第１主面または第２主面に積層された摺動層をさらに備える。
【００１０】
第８の態様においては、摺動物品は、耐荷重基材と、被覆と、摺動層とを備える。耐荷重基材は、第１主面と、第２主面と、縁部とを有する。耐荷重基材は、厚さｔ１をさらに有する。被覆は、第１主面に積層することができ、第１主面と直接接触することができる。被覆は、１．８３未満のポーリング電気陰性度を有する元素金属を含む。被覆は、厚さｔ２を有する。１つ以上の実施形態において、ｔ２は１０μｍ以上である。摺動層は、第１主面または第２主面に積層することができる。１つ以上の実施形態において、ｔ２／ｔ１の比は１／１０以上であるか、またはｔ１≦１０ｔ２である。
【００１１】
第９の態様においては、ヒンジ組立体は、第１ヒンジ部及び第２ヒンジ部と、第１ヒンジ部を第２ヒンジ部と接合するピンと、ブッシングとを備えることができる。ブッシングは、耐荷重基材と、被覆と、摺動層とを備えることができる。耐荷重基材は、第１主面と、第１主面と対向する第２主面と、縁部とを有することができる。耐荷重基材は、厚さｔ１を有する。被覆は、第１主面に積層することができ、第１主面と直接接触することができる。被覆は、１．８３未満のポーリング電気陰性度を有する元素金属を含む。被覆は、厚さｔ２を有する。１つ以上の実施形態において、ｔ２は１０μｍ以上である。摺動層は、第１主面または第２主面に積層することができる。ｔ２／ｔ１の比は１／１０以上とすることができる。
【図面の簡単な説明】
【００１２】
本開示は、添付図面を参照することによってより深く理解されてもよく、またその多数の特徴及び利点が当業者に明らかになってもよい。
【００１３】
【図１Ａ】図１Ａ〜図１Ｄは、例示的な耐食性ブッシングの層構造の図示である。
【図１Ｂ】同上。
【図１Ｃ】同上。
【図１Ｄ】同上。
【図２Ａ】図２Ａ及び図２Ｂは、例示的なヒンジの図示及び細部である。
【図２Ｂ】同上。
【図３Ａ】図３Ａ及び図３Ｂは、ＳＥＭスキャンの図示である。
【図３Ｂ】同上。
【図４】図４には、ブッシングの用途の様々な実施形態が図示されている。
【００１４】
異なる図面における同じ参照符号の使用は、同様の項目または同一の項目を示す。
【発明を実施するための形態】
【００１５】
図１Ａでは、耐食性ブッシングの様々な層を図示する断面が示されており、耐食性ブッシングは概して１００と呼称する。ブッシング１００は、耐荷重基材１０２を備えることができる。耐荷重基材１０２は、高歪みまたは高圧に対処することができる金属支持体層である。耐荷重基材１０２は、腐食しやすいものであり得る。金属支持体層１０２は、炭素鋼、ばね鋼などを含めた鋼、鉄、またはそれらの任意の組合せなどの金属または金属合金を含むことができる。特定の実施形態においては、耐荷重基材１０２は、鉄合金などの金属（金属合金を含める）とすることができる。さらなる一実施形態においては、耐荷重基材１０２は、鉄含有基材、スズ含有基材、銅含有基材、チタン含有基材、またはそれらの任意の組合せから選択される。耐荷重基材１０２は、腐食防護層１０４で被覆される。腐食防護層１０４は、アルミニウムまたはアルミニウム合金を含むことができる。
【００１６】
耐荷重基材１０２は、厚さｔ１を有する。一実施形態においては、ｔ１は、５０ミクロン以上、８０ミクロン以上、１００ミクロン以上、１５０ミクロン以上、２００ミクロン以上、または３００ミクロン以上である。別の実施形態においては、ｔ１は、８００ミクロン以下、７００ミクロン以下、６５０ミクロン以下、６００ミクロン以下、５５０ミクロン以下、５００ミクロン以下、４８０ミクロン以下、４６０ミクロン以下、４４０ミクロン以下、または４２０ミクロン以下である。さらなる一実施形態においては、ｔ１は、５０ミクロン〜８００ミクロン、例えば１００ミクロン〜６００ミクロン、２００ミクロン〜５００ミクロン、または３００ミクロン〜４５０ミクロンなどの範囲にわたる。特定の一実施形態においては、ｔ１は、３８０ミクロン〜４２０ミクロンの範囲にわたる。
【００１７】
耐荷重基材は、機械力に対して弾性が高い。一実施形態においては、耐荷重基材は、１２０ＭＰａ以上、１４０ＭＰａ以上、１６０ＭＰａ以上、１８０ＭＰａ以上、２００ＭＰａ以上、２２０ＭＰａ以上、または２４０ＭＰａ以上の引張り強さを有する。さらなる一実施形態においては、耐荷重基材は、６００ＭＰａ以下、５００ＭＰａ以下、４５０ＭＰａ以下、４００ＭＰａ以下、３５０ＭＰａ以下、３００ＭＰａ以下、または２５０ＭＰａ以下の引張り強さを有する。別の実施形態においては、耐荷重基材は、１００ＭＰａ〜２０００ＭＰａ、１５０ＭＰａ〜１５００ＭＰａ、２００ＭＰａ〜１０００ＭＰａ、または２００ＭＰａ〜６００ＭＰａの範囲の耐力を有する。
【００１８】
上記の耐荷重基材は、しばしば腐食されやすい性質を有する。腐食されやすい性質は、中性塩水噴霧試験ＩＳＯ  ９２２７：２００６に従って試験することができる。腐食防護が全く無いと、鋼などの鉄を含む耐荷重基材は、塩水噴霧の５時間後に赤色腐食を示す。
【００１９】
アルミニウム含有層１０４は、厚さｔ２を有する。一実施形態においては、ｔ２は、２０ミクロン以上、２５ミクロン以上、３０ミクロン以上、３５ミクロン以上、４０ミクロン以上、４５ミクロン以上、または５０ミクロン以上とすることができる。別の実施形態においては、ｔ２は、２００ミクロン以下、１８０ミクロン以下、１６０ミクロン以下、１４０ミクロン以下、１２０ミクロン以下、１００ミクロン以下、９０ミクロン以下、８０ミクロン以下、７０ミクロン以下、または６０ミクロン以下である。さらなる一実施形態においては、ｔ２は、２０ミクロン〜２００ミクロン、２５ミクロン〜１８０ミクロン、３０ミクロン〜１２０ミクロン、または４０ミクロン〜８０ミクロンの範囲にある。特定の一実施形態においては、ｔ２は、４５ミクロン〜５０ミクロンである。
【００２０】
一実施形態においては、アルミニウム含有層は、５０ＭＰａ以上、５５ＭＰａ以上、６０ＭＰａ以上、６５ＭＰａ以上、７０ＭＰａ以上、７５ＭＰａ以上、または８０ＭＰａ以上の引張り強さを有する。別の実施形態においては、アルミニウム含有層は、２００ＭＰａ以下、１９０ＭＰａ以下、１８０ＭＰａ以下、１６０ＭＰａ以下、１５０ＭＰａ以下、１４０ＭＰａ以下、１３０ＭＰａ以下、１２０ＭＰａ以下、１１０ＭＰａ以下、または１００ＭＰａ以下の引張り強さを有する。
【００２１】
アルミニウム含有層のアルミニウム含有量について述べると、一実施形態においては、アルミニウム含有層は、２０重量％以上、３０重量％以上、４０重量％以上、５０重量％以上、６０重量％以上、７０重量％以上、７５重量％以上、８０重量％以上、８５重量％以上、または９０重量％以上のアルミニウム含有量を有する。別の実施形態においては、アルミニウム含有量は、９９．９９９９９重量％以下、９９．９９重量％以下、９９．９５重量％以下、９９．９重量％以下、９９．８５重量％以下、９９．８重量％以下、９９．５重量％以下、９９重量％以下、９８重量％以下、９５重量％以下、９３重量％以下、８５重量％以下、８０重量％以下、７０重量％以下、または６０重量％以下である。一実施形態においては、アルミニウム含有層は、２５重量％〜９９．９９９９９重量％、５０重量％〜９９．９９重量％、９０重量％〜９９．９９重量％、または９５重量％〜９９．９重量％の範囲のアルミニウム含有量を有する。
【００２２】
上述のように、アルミニウム含有層は、主成分ではないアルミニウム含有量を有することができる。よってアルミニウム含有量は、５０重量％以下、４５重量％以下、４０重量％以下、３５重量％以下、３０重量％以下、または２５重量％以下とすることができる。例えば一実施形態においては、アルミニウム含有層は、リチウム、ベリリウム、ナトリウム、マグネシウム、スカンジウム、チタン、バナジウム、クロム、マンガン、鉄、コバルト、ニッケル、銅、ケイ素及び亜鉛の群より選択される別の金属を含むことができる。特定の一実施形態においては、アルミニウム含有層は、ＡｌｘＭｇｙなどのアルミニウムマグネシウム合金を含み、式中のｘは０．１、０．２、０．２５、０．３３、０．５から選択され、ｘ＋ｙ＝１である。
【００２３】
さらに別の実施形態においては、アルミニウム含有層は、被覆で置き換えることができる。被覆は、鉄のポーリング電気陰性度よりも小さいポーリング電気陰性度を有する元素金属を含むことができる。一実施形態においては、元素金属は、１．８３未満のポーリング電気陰性度を有する。別の実施形態においては、元素金属は、ベリリウム、マグネシウム、リチウム、スカンジウム、チタン、バナジウム、クロム、マンガン、亜鉛、アルミニウム、またはそれらの任意の組合せもしくは合金から選択することができる。別の実施形態においては、元素金属は、マグネシウム、アルミニウムもしくは亜鉛を含む合金、マグネシウム、アルミニウム、亜鉛、またはそれらの任意の組合せから選択される。
【００２４】
さらなる一実施形態においては、アルミニウム含有層は、構造化された表面を有する。例えばアルミニウム含有層は、壁様の窪み、壁様の隆起、またはそれらの任意の組合せを含む、構造化された表面を有する。壁様の窪み、または壁様の隆起は、０．１ミクロン〜３０ミクロン、１ミクロン〜２０ミクロン、または２ミクロン〜１５ミクロンの範囲の高さを有することができる。一実施形態においては、構造化された面は、三角形模様、長方形模様、正方形模様、五角形模様、六角形模様、より高次の多角形模様、及びそれらの組合せなどの、規則的な多角形模様を有することができる。模様は、アルミニウム層内への窪み、アルミニウム層からの隆起、またはそれらの組合せとすることができる。特定の一実施形態においては、アルミニウム含有層は、ハチの巣状に構造化された表面を有する。さらなる一実施形態においては、面構造は、不規則模様を有することができる。さらに別の実施形態においては、アルミニウム含有層は、１ミクロン以上、２ミクロン以上、３ミクロン以上、４ミクロン以上、または５ミクロン以上の表面粗さを有する。別の実施形態においては、アルミニウム含有層は、２０ミクロン以下、１５ミクロン以下、１２ミクロン以下、１０ミクロン以下、または８ミクロン以下の表面粗さを有する。
【００２５】
最大の耐食性を得るためには、最小のｔ２／ｔ１の比が必要である。一実施形態において、ｔ２／ｔ１の比は１／１０以上である。耐荷重基材１０２の引張り強さを維持するためには、ｔ１／ｔ２の比は最大値未満にとどまる必要がある。一実施形態においては、ｔ２／ｔ１の比は、１／３以下、１／４以下、１／５以下、１／６以下、１／７以下、１／８以下、または１／９以下である。さらなる一実施形態においては、ｔ２／ｔ１の比は、１／１０〜１／４、１／１０〜１／５、または１／９〜１／７の範囲にある。
【００２６】
さらなる一実施形態においては、層１０４は、腐食防止層である。腐食防止層は、マグネシウム、アルミニウム、チタン、スカンジウム、亜鉛、またはそれらの任意の組合せから選択される金属を含むことができる。一実施形態においては、腐食防止層は、本質的に金属から成る。別の実施形態においては、腐食防止層は、実質的に鉄を含まない。さらなる一実施形態においては、腐食防止層は、本質的にマグネシウムから成る。腐食防止層は、本質的に、１．７０未満の電気陰性度を有する金属から成ることができる。
【００２７】
腐食防止層は、２０〜３００ミクロンの厚さを有することができる。別の実施形態においては、腐食防止層は、本明細書で概説し、説明したような、耐荷重基材に対する厚さの比を有することができる。
【００２８】
摺動層１０８は、接着剤層１０６を用いて、アルミニウム含有層１０４に付着させることができる。摺動層１０８は、フッ素ポリマーなどのポリマーを含むことができる。摺動層１０８に用いることができるポリマーの例としては、ポリテトラフルオロエチレン（ＰＴＦＥ）、フッ化エチレンプロピレン（ＦＥＰ）、ポリフッ化ビニリデン（ＰＶＤＦ）、ポリクロロトリフルオロエチレン（ＰＣＴＦＥ）、エチレンクロロトリフルオロエチレン（ＥＣＴＦＥ）、パーフルオロアルコキシポリマー（ＰＦＡ）、ポリアセタール（ＰＯＭ）、ポリブチレンテレフタレート（ＰＢＴ）、ポリイミド（ＰＩ）、ポリアミドイミド（ＰＡＩ）、ポリエーテルイミド、ポリエーテルエーテルケトン（ＰＥＥＫ）、超高分子量ポリエチレン（ＵＨＭＷＰＥ）などのポリエチレン、ポリスルホン、ポリアミド、ポリフェニレンオキシド、ポリフェニレンスルフィド（ＰＰＳ）、ポリウレタン、ポリエステル、またはそれらの任意の組合せが挙げられる。
【００２９】
さらに、摺動層１０８は、減摩フィラーなどのフィラーを含むことができる。摺動層１０８に用いることができるフィラーの例としては、ガラス、ガラスファイバー、炭素、炭素ファイバー、ケイ素、グラファイト、ＰＥＥＫ、二硫化モリブデン、芳香族ポリエステル、炭素粒子、青銅、フッ素ポリマー、熱可塑性フィラー、炭化ケイ素、酸化アルミニウム、ポリアミドイミド（ＰＡＩ)、ポリイミド（ＰＩ）、ＰＰＳ、ポリフェニレンスルホン（ＰＰＳＯ２）、液晶ポリマー（ＬＣＰ）、芳香族ポリエステル（Ｅｃｏｎｏｌ）、ならびに珪灰石、ＣａＦ2及び硫酸バリウムなどの鉱物粒子、またはそれらの任意の組合せが挙げられる。フィラーは、ビーズ、ファイバー、粉末、網、フリース、またはそれらの任意の組み合わせの形態とすることができる。
【００３０】
摺動層の厚さについて述べると、一実施形態においては、摺動層は、約０．０５ｍｍ以上、例えば約０．１ｍｍ以上、約０．１５ｍｍ以上、約０．２ｍｍ以上、約０．２５ｍｍ以上、約０．３ｍｍ以上、約０．３５ｍｍ以上、約０．４ｍｍ以上、または約０．４５ｍｍ以上などの厚さを有する。別の実施形態においては、摺動層は、約２ｍｍ以下、例えば約１．５ｍｍ以下、約１ｍｍ以下、約０．９ｍｍ以下、約０．８ｍｍ以下、約０．７ｍｍ以下、約０．６ｍｍ以下、約０．５５ｍｍ以下、または約０．５ｍｍ以下などの厚さを有する。一実施形態においては、摺動層は、０．０５ｍｍ〜２ｍｍ、０．２ｍｍ〜１ｍｍ、または０．３ｍｍ〜０．７ｍｍの範囲の厚さを有する。
【００３１】
耐荷重基材及びアルミニウム含有層の引張り強さについて述べると、一実施形態においては、耐荷重基材とアルミニウム含有層の合わせた引張り強さは、耐荷重基材の引張り強さの７０％以上、耐荷重基材の引張り強さの７５％以上、耐荷重基材の引張り強さの８０％以上、耐荷重基材の引張り強さの８０％以上、耐荷重基材の引張り強さの８５％以上、耐荷重基材の引張り強さの９０％以上、耐荷重基材の引張り強さの９５％以上、耐荷重基材の引張り強さの９８％以上、耐荷重基材の引張り強さの９９％以上、耐荷重基材の引張り強さの９９．９％以上、または耐荷重基材の引張り強さの９９．９９％以上である。
【００３２】
一実施形態においては、摺動層１０８は、織網またはエキスパンドメタル格子体を含んでもよい。織網またはエキスパンドメタル格子体は、アルミニウム、鋼、ステンレス鋼、青銅などの金属または金属合金を含むことができる。あるいは、織網は織ポリマー網とすることができる。代替実施形態においては、摺動層は、網または格子体を含むことができない。別の代替実施形態においては、織網、フリースまたはエキスパンドメタル格子体は、接着剤層１０６と摺動層１０８との間に埋め込んでもよい。
【００３３】
一実施形態においては、エキスパンドメタル層は、１０メッシュ／インチ以上、例えば１１メッシュ／インチ以上、１３メッシュ／インチ以上、１５メッシュ／インチ以上、１７メッシュ／インチ以上、１９メッシュ／インチ以上、または２１メッシュ／インチ以上などのメッシュサイズを有する。別の実施形態においては、エキスパンドメタル層は、０．１ｍｍ以上、例えば０．２ｍｍ以上、０．３ｍｍ以上、０．４ｍｍ以上、０．５ｍｍ以上、または０．６ｍｍ以上などの厚さを有する。さらに別の実施形態においては、エキスパンドメタル層は、１ｍｍ以下、０．９ｍｍ以下、０．８ｍｍ以下、０．７ｍｍ以下、０．６ｍｍ以下、０．５５ｍｍ以下、または０．５ｍｍ以下の厚さを有する。
【００３４】
図１に戻って、接着剤層１０６は、ホットメルト接着剤とすることができる。接着剤層１０６に用いることができる接着剤の例としては、フッ素ポリマー、エポキシ樹脂、ポリイミド樹脂、ポリエーテル／ポリアミドコポリマー、エチレン酢酸ビニル、エチレンテトラフルオロエチレン（ＥＴＦＥ）、ＥＴＦＥコポリマー、パーフルオロアルコキシ（ＰＦＡ）、またはそれらの任意の組合せが挙げられる。さらに、接着剤層１０６は、‐Ｃ＝Ｏ、‐Ｃ‐Ｏ‐Ｒ、‐ＣＯＨ、‐ＣＯＯＨ、‐ＣＯＯＲ、‐ＣＦ２＝ＣＦ‐ＯＲ、またはそれらの任意の組合せから選択される１つ以上の官能基を含むことができる。式中、Ｒは１〜２０個の炭素原子を含む環状または直鎖有機基である。さらに、接着剤層１０６は、コポリマーを含むことができる。一実施形態においては、ホットメルト接着剤は、約２５０℃以下、例えば約２２０℃以下の融点を有することができる。別の実施形態においては、接着剤層１１２は、約２００℃より高いと、例えば約２２０℃より高いと、分解する可能性がある。さらなる実施形態においては、ホットメルト接着剤の融点は、２５０℃より高く、さらには３００℃より高くすることができる。
【００３５】
図１Ｂを参照すると、別の実施形態においては、アルミニウム含有層１０４は、耐荷重基材に隣接し、且つ摺動層１０８と反対側に位置する。それらの実施形態においては、アルミニウム含有層は、耐食性層または不動態化層として役立つ。組立体においては、図１Ｂに示されるアルミニウム含有層１０４は、別の金属部分と接触する。層１０４は、犠牲陽極として作用して、組立体を腐食から保護する。
【００３６】
図１Ｃを参照すると、別の実施形態は、耐荷重基材に隣接し、耐荷重基材１０２の両面に積層された２層のアルミニウム含有層１０４２及び１０４４の存在を含む。この実施形態においては、層１０４２は厚さｔ２を有することができ、層１０４４は厚さｔ３を有することができる。層１０４２と１０４４とでは、厚さ、アルミニウム含有量または表面構造が同じであるか、または異なることができる。
【００３７】
図１Ｃに関しては、（ｔ２＋ｔ３）／ｔ１の比は、１／１０以上である。別の実施形態においては、（ｔ２＋ｔ３）／ｔ１の比は、１／３以下、２／７以下、１／４以下、２／９以下、または１／５以下である。さらに別の実施形態においては、（ｔ２＋ｔ３）／ｔ１の比は、１／１０〜１／３、１／８〜１／３、または１／５〜１／３の範囲にある。
【００３８】
図１Ｄを参照すると、別の実施形態においては、耐荷重基材は、耐荷重金属層１０２及び１０２２を備えることができ、耐荷重金属層１０２と１０２２とでは、金属の種類、厚さ及び組成が同じであるか、または異なることができる。耐荷重基材は、アルミニウム含有層１０４、１０４２及び１０４４を備えることができ、それらにおいても、厚さ、アルミニウム含有量及び表面構造が同じであるか、または異なることができる。
【００３９】
図１Ａ〜１Ｄに示される積層体には、ブッシングとしての用途がある。このようなブッシングの一例は、図２Ａ及び２Ｂに示されている。図２Ａを参照すると、組立体は、外側部材２０２と、内側部材２０４と、部材２０２と２０４の間に配置されたブッシング２０６とを備える。ブッシングは、半径方向に外側へと延び、且つ外側部材を覆うフランジを有することができる。例示の目的で、図２Ａでは、ブッシング２０６の一部分のみが開示されている。実施形態においては、ブッシング２０６は、閉じた円柱を形成することができる。別の実施形態においては、ブッシング２０６は、第１の軸端部から第２の軸端部へと延びるスリットを備える円柱とすることができる。
【００４０】
図２Ｂには、ブッシング２０６の細部が開示されており、耐荷重基材１０２を間にはさむ２層のアルミニウム含有層１０４を含む、本明細書において論じる全ての層が示されている。いずれの実施形態においても、ブッシング２０６は、環境に曝される縁部を有する。
【００４１】
一実施形態においては、ブッシングは、摺動層の反対側で耐荷重基材と隣接した機能層をさらに備えることができる。一実施形態においては、機能層は、さらなる摺動層、エラストマー層またはそれらの組合せとすることができる。機能層がエラストマー層である場合、エラストマー層は、ニトリルゴム、ネオプレンゴム、シリコーンゴム、オレフィン系エラストマー、スチレン系エラストマー、熱可塑性エラストマー、架橋エラストマー、ポリエーテルポリエステルエラストマー、エチレンプロピレンエラストマー、エチレンアクリレートゴム、及び／またはフッ素エラストマーを含むことができる。
【００４２】
エラストマー層では、支持体材料と弾性層との間の強固な結合は、約１５０〜２５０℃の温度での加硫プロセスによって生成させることができる。このプロセスでは、エラストマー内で架橋が生じることができ、また結合剤によって活性化されている支持体材料の表面と架橋が生じることができる。そのようにして支持体材料と弾性層の間に存在する結合層は、１種以上の反応性ポリマー、特にシラン系ポリマー、及び／または溶媒中の顔料、特にメチルイソプチルケトン中、キシレン中、エタノールと水中、もしくはエタノールとメチルエチルケトン中の顔料を含むことができる。
【００４３】
ブッシングの形成方法に戻ると、メルト接着剤を用いて耐荷重基材に摺動層を接着させ、積層体シートを形成させることができる。積層体シートは、ブッシングに形成され得る細片またはブランクへと切断することができる。積層体シートを切断することにより、耐荷重基材の露出部分を含んだ切断縁部が作成され得る。積層体を丸め、フランジを付けて所望の形状の半加工ブッシングを形成させることなどによって、ブランクをブッシングへと形成させることができる。
【００４４】
図４には、ブッシングの例示的な形状または用途が図示されている。例えばブッシングは単純な円柱とすることができ（４Ａ)、あるいはフランジを備えることができる（４Ｂ）。別の実施形態においては、ブッシングは、フランジを備えた円錐形（４Ｃ）、またはフランジの無い円錐形（図示なし）とすることができる。実施形態４Ｄは、内側部材と、外側部材とを備えたブッシングを図示している。実施形態４Ｅは、ブッシングによって第１の外側部材から隔離されているが、第１の外側部材に隣接する第２の外側部材とは接触している内側部材を備えたブッシングであって、ブッシングフランジが第１の外側部材と第２の外側部材とを隔離しているブッシングを図示している。例えば、ドアヒンジは実施形態４Ｅの範囲内とすることができる。実施形態４Ｆは、通常、成形後に存在するスリットが無い、フランジ付きブッシングを示している。
【００４５】
一実施形態においては、上記のような耐食性被覆を備えた軸受は、有意に向上した耐用期間を有することができ、特に、軸受は、３００時間以上、４００時間以上、５００時間以上、６００時間以上、７００時間以上、８００時間以上、９００時間以上、１０００時間以上、または１１００時間以上の、中性塩水噴霧試験ＩＳＯ  ９２２７：２００６に従った耐食性評点を有することができる。別の実施形態においては、ブッシングは、２０００時間以下、１８００時間以下、１６００時間以下、または１５００時間以下の耐食性評点を有する。
【００４６】
ブッシングの別の特徴は、完成品ブッシングの変形能である。変形能は、ブッシングの積層体が被り得る塑性変形の量である。変形能は、特大のピンによってブッシングが変形させられた後の壁厚の減少パーセントで表される。すなわち、
ＳＣ＝（ｔ０−ｔａ）／ｔ０
であり、式中、ＳＣは変形能であり、ｔ０は積層体の最初の厚さであり、ｔａは特大のピンによる変形後の厚さである。変形能は、特大のピンを用いてブッシングを段階的に変形させることによって測定することができる。例えば、ブッシングは、第１のピンを用いて５％変形させることができ、第２の特大ピンを用いてさらに５％まで、そしてさらなる特大ピンの各々によって５％まで変形させることができる。
【００４７】
一実施形態においては、ブッシングは、３％以上、４％以上、５％以上、６％以上、７％以上、８％以上、９％以上、１０％以上、１２％以上、１４％以上、１６％以上、または１８％以上の変形能を有する。
【００４８】
以下の項目セットでは、本開示の例示的な実施形態が列挙されている。
【００４９】
実施形態１
第１主面と、第２主面と、縁部とを有する耐荷重基材であって、厚さｔ１を有する耐荷重基材、
上記の第１主面に積層され、この第１主面と直接接触しているアルミニウム含有層であって、厚さｔ２を有し、ｔ２が１０ミクロン以上であるアルミニウム含有層、
上記の第１主面または上記の第２主面に積層された摺動層、
を備える摺動物品であって、ｔ２／ｔ１の比が１／１０以上である摺動物品。
【００５０】
実施形態２
第１ヒンジ部及び第２ヒンジ部；
上記の第１ヒンジ部を上記の第２ヒンジ部と接合するピン；ならびに
摺動物品であって、
第１主面と、第２主面と、縁部とを有する耐荷重基材であって、厚さｔ１を有する耐荷重基材、
上記の第１主面に積層され、この第１主面と直接接触しているアルミニウム含有層であって、厚さｔ２を有し、ｔ２が１０ミクロン以上であるアルミニウム含有層、
上記の第１主面または上記の第２主面に積層された摺動層、
を備える摺動物品、
を備えるヒンジ組立体であって、ｔ２／ｔ１の比が１／１０以上であるヒンジ組立体。
【００５１】
実施形態３  上記の第２主面に積層され、この第２主面と直接接触しているさらなるアルミニウム含有層であって、厚さｔ３を有するさらなるアルミニウム含有層をさらに備える、実施形態１または２のいずれか１つに記載の摺動物品またはヒンジ組立体。
【００５２】
実施形態４  上記の摺動層とは反対側で上記の耐荷重基材に積層された機能層をさらに備える先行する実施形態のいずれか１つに記載の摺動物品またはヒンジ組立体。
【００５３】
実施形態５  上記の機能層が第２の摺動層である実施形態４に記載の摺動物品またはヒンジ組立体。
【００５４】
実施形態６  上記の機能層がエラストマー層である実施形態４に記載の摺動物品またはヒンジ組立体。
【００５５】
実施形態７  上記のエラストマー層が、ニトリルゴム、ネオプレンゴム、シリコーンゴム、オレフィン系エラストマー、スチレン系エラストマー、熱可塑性エラストマー、架橋エラストマー、ポリエーテルポリエステルエラストマー、エチレンプロピレンエラストマー、エチレンアクリレートゴム、及び／またはフッ素エラストマーのうちの１つ以上を含む実施形態６に記載の摺動物品またはヒンジ組立体。
【００５６】
実施形態８  （ｔ２＋ｔ３）／ｔ１の比が、１／３以下、２／７以下、１／４以下、２／９以下、または１／５以下である実施形態３に記載の摺動物品またはヒンジ組立体。
【００５７】
実施形態９  （ｔ２＋ｔ３）／ｔ１の比が、１／１０〜１／３、１／８〜１／３、または１／５〜１／３の範囲にある実施形態３に記載の摺動物品またはヒンジ組立体。
【００５８】
実施形態１０  上記のｔ２／ｔ１の比が、１／３以下、１／４以下、１／５以下、１／６以下、１／７以下、１／８以下、または１／９以下である先行する実施形態のいずれか１つに記載の摺動物品またはヒンジ組立体。
【００５９】
実施形態１１  上記のｔ２／ｔ１の比が、１／１０〜１／３、１／１０〜１／５、または１／９〜１／７の範囲にある先行する実施形態のいずれか１つに記載の摺動物品またはヒンジ組立体。
【００６０】
実施形態１２  ｔ２が、２５ミクロン以上、３０ミクロン以上、３５ミクロン以上、４０ミクロン以上、４５ミクロン以上、または５０ミクロン以上である先行する実施形態のいずれか１つに記載の摺動物品またはヒンジ組立体。
【００６１】
実施形態１３  ｔ２が、２００ミクロン以下、１８０ミクロン以下、１６０ミクロン以下、１４０ミクロン以下、１２０ミクロン以下、１００ミクロン以下、９０ミクロン以下、８０ミクロン以下、７０ミクロン以下、または６０ミクロン以下である先行する実施形態のいずれか１つに記載の摺動物品またはヒンジ組立体。
【００６２】
実施形態１４  ｔ２が、２０ミクロン〜２００ミクロン、２５ミクロン〜１８０ミクロン、３０ミクロン〜１２０ミクロン、または４０ミクロン〜８０ミクロンの範囲にある先行する実施形態のいずれか１つに記載の摺動物品またはヒンジ組立体。
【００６３】
実施形態１５  ｔ１が、５０ミクロン以上、８０ミクロン以上、１００ミクロン以上、１５０ミクロン以上、２００ミクロン以上、３００ミクロン以上、４００ミクロン以上、５００ミクロン以上、６００ミクロン以上、８００ミクロン以上、１０００ミクロン以上、１２００ミクロン以上、１４００ミクロン以上、１６００ミクロン以上、１８００ミクロン以上、または２０００ミクロン以上である先行する実施形態のいずれか１つに記載の摺動物品またはヒンジ組立体。
【００６４】
実施形態１６  ｔ１が、２２００ミクロン以下、２０００ミクロン以下、１８００ミクロン以下、１６００ミクロン以下、１４００ミクロン以下、１２００ミクロン以下、１０００ミクロン以下、８００ミクロン以下、７００ミクロン以下、６５０ミクロン以下、６００ミクロン以下、５５０ミクロン以下、５００ミクロン以下、４８０ミクロン以下、４６０ミクロン以下、４４０ミクロン以下、または４２０ミクロン以下である先行する実施形態のいずれか１つに記載の摺動物品またはヒンジ組立体。
【００６５】
実施形態１７  ｔ１が、５０ミクロン〜２０００ミクロン、１００ミクロン〜１０００ミクロン、２００ミクロン〜５００ミクロン、または３００ミクロン〜４５０ミクロンの範囲にある先行する実施形態のいずれか１つに記載の摺動物品またはヒンジ組立体。
【００６６】
実施形態１８  上記の耐荷重基材が、鉄、スズ、銅、亜鉛、チタン、スカンジウム、バナジウム、クロム、マンガン、コバルト、ニッケル、またはそれらの任意の組合せから選択される金属を含む先行する実施形態のいずれか１つに記載の摺動物品またはヒンジ組立体。
【００６７】
実施形態１９  鉄含有基材が鋼を含む実施形態１８に記載の摺動物品またはヒンジ組立体。
【００６８】
実施形態２０  上記の耐荷重基材が、鋼基材、黄銅基材、青銅基材、またはそれらの組合せから選択される先行する実施形態のいずれか１つに記載の摺動物品またはヒンジ組立体。
【００６９】
実施形態２１  上記の耐荷重基材が、鋼基材を含む先行する実施形態のいずれか１つに記載の摺動物品またはヒンジ組立体。
【００７０】
実施形態２２  上記の耐荷重基材が、本質的に鋼基材から成る先行する実施形態のいずれか１つに記載の摺動物品またはヒンジ組立体。
【００７１】
実施形態２３  上記の耐荷重基材が、１２０ＭＰａ以上、１４０ＭＰａ以上、１６０ＭＰａ以上、１８０ＭＰａ以上、２００ＭＰａ以上、２２０ＭＰａ以上、または２４０ＭＰａ以上の引張り強さを有する先行する実施形態のいずれか１つに記載の摺動物品またはヒンジ組立体。
【００７２】
実施形態２４  上記の耐荷重基材が、６００ＭＰａ以下、５００ＭＰａ以下、４５０ＭＰａ以下、４００ＭＰａ以下、３５０ＭＰａ以下、３００ＭＰａ以下、または２５０ＭＰａ以下の引張り強さを有する先行する実施形態のいずれか１つに記載の摺動物品またはヒンジ組立体。
【００７３】
実施形態２５  上記の耐荷重基材が、１００ＭＰａ〜２０００ＭＰａ、１５０ＭＰａ〜１５００ＭＰａ、２００ＭＰａ〜１０００ＭＰａ、または２００ＭＰａ〜６００ＭＰａの範囲の耐力を有する先行する実施形態のいずれか１つに記載の摺動物品またはヒンジ組立体。
【００７４】
実施形態２６  上記のアルミニウム含有層が、５０ＭＰａ以上、５５ＭＰａ以上、６０ＭＰａ以上、６５ＭＰａ以上、７０ＭＰａ以上、７５ＭＰａ以上、または８０ＭＰａ以上の引張り強さを有する先行する実施形態のいずれか１つに記載の摺動物品またはヒンジ組立体。
【００７５】
実施形態２７  上記のアルミニウム含有層が、２００ＭＰａ以下、１９０ＭＰａ以下、１８０ＭＰａ以下、１６０ＭＰａ以下、１５０ＭＰａ以下、１４０ＭＰａ以下、１３０ＭＰａ以下、１２０ＭＰａ以下、１１０ＭＰａ以下、または１００ＭＰａ以下の引張り強さを有する先行する実施形態のいずれか１つに記載の摺動物品またはヒンジ組立体。
【００７６】
実施形態２８  上記のアルミニウム含有層が、２０重量％以上、３０重量％以上、４０重量％以上、５０重量％以上、６０重量％以上、７０重量％以上、７５重量％以上、８０重量％以上、８５重量％以上、または９０重量％以上のアルミニウム含有量を有する先行する実施形態のいずれか１つに記載の摺動物品またはヒンジ組立体。
【００７７】
実施形態２９  上記の耐荷重基材と上記のアルミニウム含有層の合わせた引張り強さが、上記の耐荷重基材の引張り強さの７０％以上、上記の耐荷重基材の引張り強さの７５％以上、上記の耐荷重基材の引張り強さの８０％以上、上記の耐荷重基材の引張り強さの８０％以上、または上記の耐荷重基材の引張り強さの８５％以上である先行する実施形態のいずれか１つに記載の摺動物品またはヒンジ組立体。
【００７８】
実施形態３０  上記のアルミニウム含有層が、２０重量％以上、３０重量％以上、４０重量％以上、５０重量％以上、６０重量％以上、７０重量％以上、７５重量％以上、８０重量％以上、８５重量％以上、または９０重量％以上のマグネシウム含有量を有する先行する実施形態のいずれか１つに記載の摺動物品またはヒンジ組立体。
【００７９】
実施形態３１  上記のアルミニウム含有層が、９９．９９９９９重量％以下、９９．９９重量％以下、９９．９５重量％以下、９９．９重量％以下、９９．８５重量％以下、９９．８重量％以下、９９．５重量％以下、９９重量％以下、９８重量％以下、９５重量％以下、９３重量％以下、または８５重量％以下のアルミニウム含有量を有する先行する実施形態のいずれか１つに記載の摺動物品またはヒンジ組立体。
【００８０】
実施形態３２  上記のアルミニウム含有層が、２５重量％〜９９．９９９９９重量％、５０重量％〜９９．９９重量％、９０重量％〜９９．９９重量％、または９５重量％〜９９．９重量％の範囲のアルミニウム含有量を有する先行する実施形態のいずれか１つに記載の摺動物品またはヒンジ組立体。
【００８１】
実施形態３３  上記の摺動層がフッ素ポリマーを含む先行する実施形態のいずれか１つに記載の摺動物品またはヒンジ組立体。
【００８２】
実施形態３４  上記の摺動層が、ポリテトラフルオロエチレン（ＰＴＦＥ）、変性ＰＴＦＥ（ＴＦＭ）、フッ化エチレンプロピレン（ＦＥＰ）、ポリフッ化ビニリデン（ＰＶＤＦ）、ポリアミド（ＰＡ）、ポリエーテルエーテルケトン（ＰＥＥＫ）、ポリイミド（ＰＩ）、ポリアミドイミド（ＰＡＩ）、ポリフェニレンスルフィド（ＰＰＳ）、ポリフェニレンスルホン（ＰＰＳＯ２）、液晶ポリマー（ＬＣＰ）、パーフルオロアルコキシポリマー（ＰＦＡ）、パーフルオロメチルアルコキシ（ＭＦＡ）、ポリオキシメチレン（ＰＯＭ）、ポリエチレン（ＰＥ）、ＵＨＭＷＰＥ、またはそれらの混合物を含む先行する実施形態のいずれか１つに記載の摺動物品またはヒンジ組立体。
【００８３】
実施形態３５  上記の摺動層がポリテトラフルオロエチレン化合物層を含む先行する実施形態のいずれか１つに記載の摺動物品またはヒンジ組立体。
【００８４】
実施形態３６  上記の摺動層が、本質的にポリテトラフルオロエチレン化合物層から成る先行する実施形態のいずれか１つに記載の摺動物品またはヒンジ組立体。
【００８５】
実施形態３７  上記の摺動層が、約０．０１ｍｍ以上、約０．０５ｍｍ以上、約０．１ｍｍ以上、約０．１５ｍｍ以上、約０．２ｍｍ以上、約０．２５ｍｍ以上、約０．３ｍｍ以上、約０．３５ｍｍ以上、約０．４ｍｍ以上、または約０．４５ｍｍ以上の厚さを有する先行する実施形態のいずれか１つに記載の摺動物品またはヒンジ組立体。
【００８６】
実施形態３８  上記の摺動層が、約５ｍｍ以下、約４ｍｍ以下、約３ｍｍ以下、約２．５ｍｍ以下、約２ｍｍ以下、約１．５ｍｍ以下、約１ｍｍ以下、約０．９ｍｍ以下、約０．８ｍｍ以下、約０．７ｍｍ以下、約０．６ｍｍ以下、約０．５５ｍｍ以下、または約０．５ｍｍ以下の厚さを有する先行する実施形態のいずれか１つに記載の摺動物品またはヒンジ組立体。
【００８７】
実施形態３９  上記の摺動層が、０．０５ｍｍ〜５ｍｍ、０．２ｍｍ〜２ｍｍ、または０．３ｍｍ〜１ｍｍの範囲の厚さを有する先行する実施形態のいずれか１つに記載の摺動物品またはヒンジ組立体。
【００８８】
実施形態４０  上記の摺動層に隣接する接着剤層をさらに備える先行する実施形態のいずれか１つに記載の摺動物品またはヒンジ組立体。
【００８９】
実施形態４１  上記の接着剤層が熱可塑性物質を含む実施形態４０に記載の摺動物品またはヒンジ組立体。
【００９０】
実施形態４２  上記の熱可塑性物質が、テトラフルオロエチレンヘキサフルオロプロピレン（ＦＥＰ）、パーフルオロアルコキシエチレン（ＰＦＡ）、ポリイミド（ＰＩ）、ポリアミドイミド（ＰＡＩ）、ポリフェニレンスルフィド（ＰＰＳ）、ポリフェニレンスルホン（ＰＰＳＯ２）、ポリエーテルエーテルケトン（ＰＥＥＫ）、芳香族ポリエステル（Ｅｋｏｎｏｌ）、エチレンテトラフルオロエチレン（ＥＴＦＥ）、テトラフルオロエチレンパーフルオロメチルビニルエーテル（ＭＦＡ）、変性ポリテトラフルオロエチレン（ＴＦＭ）、ポリフッ化ビニリデン（ＰＶＤＦ）、エチレンクロロトリフルオロエチレン（ＥＣＴＦＥ）、ポリエーテルスルホン（ＰＥＳ）、ポリエーテルケトン（ＰＥＫ）、ポリエチレン（ＰＥ）、ＵＨＭＷＰＥ、またはそれらの任意の組合せを含む実施形態４１に記載の摺動物品またはヒンジ組立体。
【００９１】
実施形態４３  上記の接着剤層が、本質的に、テトラフルオロエチレンヘキサフルオロプロピレン（ＦＥＰ）、パーフルオロアルコキシエチレン（ＰＦＡ）、及びそれらの組合せの群より選択される熱可塑性物質から成る実施形態４１に記載の摺動物品またはヒンジ組立体。
【００９２】
実施形態４４  上記の熱可塑性物質が、Ｃ（＝Ｏ）Ｒ、Ｃ‐Ｏ‐Ｒ、ＣＯＯＨ、ＣＯＯＲ、ＣＯＨ、またはそれらの任意の組合せから選択される基の１つ以上を含む変性熱可塑性物質を含み、式中、Ｒは、１〜２０個の炭素原子を有する環状有機残基または直鎖有機残基である実施形態４１に記載の摺動物品またはヒンジ組立体。
【００９３】
実施形態４５  上記の第１主面に隣接する不連続金属層をさらに備える先行する実施形態のいずれか１つに記載の摺動物品またはヒンジ組立体。
【００９４】
実施形態４６  上記の不連続金属層が、アルミニウム、アルミニウム合金、鋼金属、アルミニウム含有層でクラッドもしくは被覆された鋼、またはそれらの組合せを含む実施形態４５に記載の摺動物品またはヒンジ組立体。
【００９５】
実施形態４７  上記の不連続金属層が、エキスパンドメタル、網、フリース、フォーム、またはそれらの任意の組合せから選択される実施形態４５に記載の摺動物品またはヒンジ組立体。
【００９６】
実施形態４８  上記の不連続金属層が、１０メッシュ／インチ以上、例えば１１メッシュ／インチ以上、１３メッシュ／インチ以上、１５メッシュ／インチ以上、１７メッシュ／インチ以上、１９メッシュ／インチ以上、または２１メッシュ／インチ以上などのメッシュサイズを有する実施形態４５に記載の摺動物品またはヒンジ組立体。
【００９７】
実施形態４９  上記の不連続金属層が、０．１ｍｍ以上、例えば０．２ｍｍ以上、０．３ｍｍ以上、０．４ｍｍ以上、０．５ｍｍ以上、または０．６ｍｍ以上などの厚さを有する実施形態４５に記載の摺動物品またはヒンジ組立体。
【００９８】
実施形態５０  上記の不連続金属層が、１ｍｍ以下、０．９ｍｍ以下、０．８ｍｍ以下、０．７ｍｍ以下、０．６ｍｍ以下、０．５５ｍｍ以下、または０．５ｍｍ以下の厚さを有する実施形態４５に記載の摺動物品またはヒンジ組立体。
【００９９】
実施形態５１  上記のアルミニウム含有層が、構造化された表面を有する先行する実施形態のいずれか１つに記載の摺動物品またはヒンジ組立体。
【０１００】
実施形態５２  上記のアルミニウム含有層が、壁様の窪み、壁様の隆起、またはそれらの任意の組合せを含む構造化された表面を有する先行する実施形態のいずれか１つに記載の摺動物品またはヒンジ組立体。
【０１０１】
実施形態５３  上記の壁様の窪み、または壁様の隆起が、０．１ミクロン〜２００ミクロン、１ミクロン〜５０ミクロン、または２ミクロン〜３０ミクロンの範囲の高さを有する実施形態５２に記載の摺動物品またはヒンジ組立体。
【０１０２】
実施形態５４  上記のアルミニウム含有層が、多角形構造を有する先行する実施形態のいずれか１つに記載の摺動物品またはヒンジ組立体。
【０１０３】
実施形態５５  上記の多角形構造が、規則的または不規則的である実施形態５４に記載の摺動物品またはヒンジ組立体。
【０１０４】
実施形態５６  上記の多角形構造がハチの巣構造である実施形態５４に記載の摺動物品またはヒンジ組立体。
【０１０５】
実施形態５７  上記のアルミニウム含有層が、１ミクロン以上、２ミクロン以上、３ミクロン以上、４ミクロン以上、または５ミクロン以上の表面粗さを有する先行する実施形態のいずれか１つに記載の摺動物品またはヒンジ組立体。
【０１０６】
実施形態５８  上記のアルミニウム含有層が、２０ミクロン以下、１５ミクロン以下、１２ミクロン以下、１０ミクロン以下、または８ミクロン以下の表面粗さを有する先行する実施形態のいずれか１つに記載の摺動物品またはヒンジ組立体。
【０１０７】
実施形態５９  上記の縁部に積層されたアルミナ含有層をさらに備える先行する実施形態のいずれか１つに記載の摺動物品またはヒンジ組立体。
【０１０８】
実施形態６０  上記のアルミナ含有層がＡｌ２Ｏ３を含む実施形態５１に記載の摺動物品またはヒンジ組立体。
【０１０９】
実施形態６１  上記のアルミナ含有層が、５ミクロン以下、４ミクロン以下、３ミクロン以下、２ミクロン以下、１．５ミクロン以下、１ミクロン以下、０．９ミクロン以下、０．８ミクロン以下、０．７ミクロン以下、０．６ミクロン以下、または０．５ミクロン以下の厚さを有する実施形態５１に記載の摺動物品またはヒンジ組立体。
【０１１０】
実施形態６２  上記の摺動物品が、３００時間以上、４００時間以上、５００時間以上、６００時間以上、７００時間以上、８００時間以上、９００時間以上、１０００時間以上、または１１００時間以上の、中性塩水噴霧試験ＩＳＯ  ９２２７：２００６に従った耐食性評点を有する先行する実施形態のいずれか１つに記載の摺動物品またはヒンジ組立体。
【０１１１】
実施形態６３  上記の摺動物品が、１００万時間以下、１０００００時間以下、または１００００時間以下の耐食性評点を有する先行する実施形態のいずれか１つに記載の摺動物品またはヒンジ組立体。
【０１１２】
実施形態６４  上記の摺動物品が、３％以上、４％以上、５％以上、６％以上、７％以上、８％以上、１０％以上、１２％以上、１４％以上、１６％以上、または１８％以上の変形能を有する先行する実施形態のいずれか１つに記載の摺動物品またはヒンジ組立体。
【０１１３】
実施形態６５
第１主面と、第２主面とを有する耐荷重基材を用意すること；
上記の第１主面をアルミニウム含有層で被覆すること；
上記の第１主面または上記の第２主面を覆って摺動層を付着させて、積層体を形成させること；
上記の積層体からブランクを切り出すこと；及び
上記のブランクから半加工ブッシングを形成させること
を含むブッシングの調製方法。
【０１１４】
実施形態６６  上記の被覆することが、クラッドをすること、スプレー被覆をすること、金属スプレーをすること、機械的被覆をすること、ガルバーニ電気被覆をすること、溶融めっきをすること、またはそれらの任意の組合せを含む実施形態６５に記載の方法。
【０１１５】
実施形態６７
第１主面と、第２主面とを有し、この第１主面を形成する鉄含有層を備え、この第１主面に積層されたアルミニウム層をさらに備える基材を用意すること；
上記の基材を、上記のアルミニウム層から上記の第１主面を横切って上記の第２主面へと切断して、断面を形成させること；及び
上記の断面を覆ってアルミナ含有層を形成させること
を含む耐食性鉄含有物品の調製方法。
【０１１６】
実施形態６８
第１主面と、第２主面とを有する鋼層、
上記の第１主面に隣接し、上記の第１主面と直接接触している第１アルミニウム含有層、及び
上記の第２主面に隣接し、上記の第２主面と直接接触している第２アルミニウム含有層、
を備える多層金属基材；
上記の多層金属基材に積層された接着剤層；
上記の接着剤層に積層され、上記の接着剤層と直接接触するフッ素ポリマー摺動層
を備えるブッシング。
【０１１７】
実施形態６９  上記のブッシングが、１つ以上の軸つばを有することを特徴とする実施形態６８に記載のブッシング。
【０１１８】
実施形態７０  上記のブッシングが、本質的に円柱形状を有することを特徴とする実施形態６８または６９に記載のブッシング。
【０１１９】
実施形態７１  上記のブッシングが、円錐形状を有することを特徴とする実施形態６８または６９に記載のブッシング。
【０１２０】
実施形態７２
第１主面と、第２主面と、縁部とを有する耐荷重基材であって、２００ミクロン〜３０００ミクロンの厚さを有する耐荷重基材、
上記の第１主面に積層され、この第１主面と直接接触しているアルミニウム含有層であって、２０ミクロン〜３００ミクロンの厚さを有するアルミニウム含有層、及び
上記の第１主面または上記の第２主面に積層された摺動層
を備えるブッシング。
【０１２１】
実施形態７３  上記の第２主面に積層され、この第２主面と直接接触しているさらなるアルミニウム含有層であって、２０ミクロン〜３００ミクロンの厚さを有するさらなるアルミニウム含有層をさらに備える実施形態７２に記載のブッシング。
【０１２２】
実施形態７４  上記の摺動層とは反対側で上記の耐荷重基材に積層された機能層をさらに備える実施形態７２または７３のいずれか１つに記載のブッシング。
【０１２３】
実施形態７５  上記の機能層が第２の摺動層である実施形態７４に記載のブッシング。
【０１２４】
実施形態７６  上記の機能層がエラストマー層である実施形態７４に記載のブッシング。
【０１２５】
実施形態７７  上記のエラストマー層が、ニトリルゴム、ネオプレンゴム、シリコーンゴム、オレフィン系エラストマー、スチレン系エラストマー、熱可塑性エラストマー、架橋エラストマー、ポリエーテルポリエステルエラストマー、エチレンプロピレンエラストマー、エチレンアクリレートゴム、及び／またはフッ素エラストマーのうちの１つ以上を含む実施形態７６に記載のブッシング。
【０１２６】
実施形態７８  上記のアルミニウム含有層の厚さが、２０ミクロン〜２５０ミクロン、２５ミクロン〜２００ミクロン、３０ミクロン〜１５０ミクロン、または４０ミクロン〜１００ミクロンの範囲にある実施形態７２〜７７のいずれか１つに記載のブッシング。
【０１２７】
実施形態７９  上記の耐荷重基材の厚さが、２００ミクロン〜２５００ミクロン、２５０ミクロン〜２０００ミクロン、３００ミクロン〜１５００ミクロン、または３５０ミクロン〜１０００ミクロンの範囲にある実施形態７２〜７８のいずれか１つに記載のブッシング。
【０１２８】
実施形態８０  上記の耐荷重基材が、鉄、スズ、銅、亜鉛、チタン、スカンジウム、バナジウム、クロム、マンガン、コバルト、ニッケル、またはそれらの任意の組合せから選択される金属を含む実施形態７２〜７９のいずれか１つに記載のブッシング。
【０１２９】
実施形態８１  上記の鉄含有基材が鋼を含む実施形態８０に記載のブッシング。
【０１３０】
実施形態８２  上記の耐荷重基材が、鋼基材、黄銅基材、青銅基材、またはそれらの組合せから選択される実施形態７２〜８１のいずれか１つに記載のブッシング。
【０１３１】
実施形態８３  上記の耐荷重基材が、本質的に鋼基材から成る実施形態７２〜８２のいずれか１つに記載のブッシング。
【０１３２】
実施形態８４  上記の耐荷重基材が、１２０ＭＰａ以上、１４０ＭＰａ以上、１６０ＭＰａ以上、１８０ＭＰａ以上、２００ＭＰａ以上、２２０ＭＰａ以上、または２４０ＭＰａ以上の引張り強さを有する実施形態７２〜８３のいずれか１つに記載のブッシング。
【０１３３】
実施形態８５  上記の耐荷重基材が、６００ＭＰａ以下、５００ＭＰａ以下、４５０ＭＰａ以下、４００ＭＰａ以下、３５０ＭＰａ以下、３００ＭＰａ以下、または２５０ＭＰａ以下の引張り強さを有する実施形態７２〜８４のいずれか１つに記載のブッシング。
【０１３４】
実施形態８６  上記の耐荷重基材が、１００ＭＰａ〜２０００ＭＰａ、１５０ＭＰａ〜１５００ＭＰａ、２００ＭＰａ〜１０００ＭＰａ、または２００ＭＰａ〜６００ＭＰａの範囲の耐力を有する実施形態７２〜８５のいずれか１つに記載のブッシング。
【０１３５】
実施形態８７  上記のアルミニウム含有層が、５０ＭＰａ以上、５５ＭＰａ以上、６０ＭＰａ以上、６５ＭＰａ以上、７０ＭＰａ以上、７５ＭＰａ以上、または８０ＭＰａ以上の引張り強さを有する実施形態７２〜８６のいずれか１つに記載のブッシング。
【０１３６】
実施形態８８  上記のアルミニウム含有層が、２００ＭＰａ以下、１９０ＭＰａ以下、１８０ＭＰａ以下、１６０ＭＰａ以下、１５０ＭＰａ以下、１４０ＭＰａ以下、１３０ＭＰａ以下、１２０ＭＰａ以下、１１０ＭＰａ以下、または１００ＭＰａ以下の引張り強さを有する実施形態７２〜８７のいずれか１つに記載のブッシング。
【０１３７】
実施形態８９  上記のアルミニウム含有層が、２０重量％以上、３０重量％以上、４０重量％以上、５０重量％以上、６０重量％以上、７０重量％以上、７５重量％以上、８０重量％以上、８５重量％以上、または９０重量％以上のアルミニウム含有量を有する実施形態７２〜８８のいずれか１つに記載のブッシング。
【０１３８】
実施形態９０  上記の耐荷重基材と上記のアルミニウム含有層の合わせた引張り強さが、上記の耐荷重基材の引張り強さの７０％以上、上記の耐荷重基材の引張り強さの７５％以上、上記の耐荷重基材の引張り強さの８０％以上、上記の耐荷重基材の引張り強さの８０％以上、または上記の耐荷重基材の引張り強さの８５％以上である実施形態７２〜８９のいずれか１つに記載のブッシング。
【０１３９】
実施形態９１  上記のアルミニウム含有層が、２０重量％以上、３０重量％以上、４０重量％以上、５０重量％以上、６０重量％以上、７０重量％以上、７５重量％以上、８０重量％以上、８５重量％以上、または９０重量％以上のマグネシウム含有量を有する実施形態７２〜９０のいずれか１つに記載のブッシング。
【０１４０】
実施形態９２  上記のアルミニウム含有層が、９９．９９９９９重量％以下、９９．９９重量％以下、９９．９５重量％以下、９９．９重量％以下、９９．８５重量％以下、９９．８重量％以下、９９．５重量％以下、９９重量％以下、９８重量％以下、９５重量％以下、９３重量％以下、または８５重量％以下のアルミニウム含有量を有する実施形態７２〜９１のいずれか１つに記載のブッシング。
【０１４１】
実施形態９３  上記のアルミニウム含有層が、２５重量％〜９９．９９９９９重量％、５０重量％〜９９．９９重量％、９０重量％〜９９．９９重量％、または９５重量％〜９９．９重量％の範囲のアルミニウム含有量を有する実施形態７２〜７７のいずれか１つに記載のブッシング。
【０１４２】
実施形態９４  上記の摺動層がフッ素ポリマーを含む実施形態７２〜９３のいずれか１つに記載のブッシング。
【０１４３】
実施形態９５  上記の摺動層が、ポリテトラフルオロエチレン（ＰＴＦＥ）、ポリアミド（ＰＡ）、ポリエーテルエーテルケトン（ＰＥＥＫ）、ポリイミド（ＰＩ）、ポリアミドイミド（ＰＡＩ）、ポリフェニレンスルフィド（ＰＰＳ）、ポリフェニレンスルホン（ＰＰＳＯ２）、液晶ポリマー（ＬＣＰ）、パーフルオロアルコキシポリマー（ＰＦＡ）、ポリオキシメチレン（ＰＯＭ）、ポリエチレン（ＰＥ）、ＵＨＭＷＰＥ、またはそれらの混合物を含む実施形態７２〜９４のいずれか１つに記載のブッシング。
【０１４４】
実施形態９６  上記の摺動層がポリテトラフルオロエチレン化合物層を含む実施形態７２〜９５のいずれか１つに記載のブッシング。
【０１４５】
実施形態９７  上記の摺動層が、本質的にポリテトラフルオロエチレン化合物層から成る実施形態７２〜９６のいずれか１つに記載のブッシング。
【０１４６】
実施形態９８  上記の摺動層が、０．０５ｍｍ〜５ｍｍ、０．２ｍｍ〜２ｍｍ、または０．３ｍｍ〜１ｍｍの範囲の厚さを有する実施形態７２〜９７のいずれか１つに記載のブッシング。
【０１４７】
実施形態９９  上記の摺動層に隣接する接着剤層をさらに備える実施形態７２〜９８のいずれか１つに記載のブッシング。
【０１４８】
実施形態１００  上記の接着剤層が熱可塑性物質を含む実施形態９９に記載のブッシング。
【０１４９】
実施形態１０１  上記の熱可塑性物質が、テトラフルオロエチレンヘキサフルオロプロピレン（ＦＥＰ）、パーフルオロアルコキシエチレン（ＰＦＡ）、ポリイミド（ＰＩ）、ポリアミドイミド（ＰＡＩ）、ポリフェニレンスルフィド（ＰＰＳ）、ポリフェニレンスルホン（ＰＰＳＯ２）、ポリエーテルエーテルケトン（ＰＥＥＫ）、芳香族ポリエステル（Ｅｋｏｎｏｌ）、エチレンテトラフルオロエチレン（ＥＴＦＥ）、テトラフルオロエチレンパーフルオロメチルビニルエーテル（ＭＦＡ）、変性ポリテトラフルオロエチレン（ＴＦＭ）、ポリフッ化ビニリデン（ＰＶＤＦ）、エチレンクロロトリフルオロエチレン（ＥＣＴＦＥ）、ポリエーテルスルホン（ＰＥＳ）、ポリエーテルケトン（ＰＥＫ）、ポリエチレン（ＰＥ）、ＵＨＭＷＰＥ、またはそれらの任意の組合せを含む実施形態１００に記載のブッシング。
【０１５０】
実施形態１０２  上記の接着剤層が、本質的に、テトラフルオロエチレンヘキサフルオロプロピレン（ＦＥＰ）、パーフルオロアルコキシエチレン（ＰＦＡ）、及びそれらの組合せの群より選択される熱可塑性物質から成る実施形態１０１に記載のブッシング。
【０１５１】
実施形態１０３  上記の熱可塑性物質が、Ｃ（＝Ｏ）Ｒ、Ｃ‐Ｏ‐Ｒ、ＣＯＯＨ、ＣＯＯＲ、ＣＯＨ、またはそれらの任意の組合せから選択される基の１つ以上を含む変性熱可塑性物質を含み、式中、Ｒは、１〜２０個の炭素原子を有する環状有機残基または直鎖有機残基である実施形態１０２に記載のブッシング。
【０１５２】
実施形態１０４  上記の第１主面に隣接するエキスパンドメタル層をさらに備える実施形態７２〜１０３のいずれか１つに記載のブッシング。
【０１５３】
実施形態１０５  上記のエキスパンドメタル層が、アルミニウム合金、鋼金属、アルミニウム含有層でクラッドもしくは被覆された鋼、またはそれらの組合せを含む実施形態１０４に記載のブッシング。
【０１５４】
実施形態１０６  上記のエキスパンドメタル層がポリマーマトリックスに埋め込まれている実施形態１０４に記載のブッシング。
【０１５５】
実施形態１０７  上記のアルミニウム含有層が、構造化された表面を有する実施形態７２〜１０６のいずれか１つに記載のブッシング。
【０１５６】
実施形態１０８  上記のアルミニウム含有層が、壁様の窪み、壁様の隆起、またはそれらの任意の組合せを含む構造化された表面を有する実施形態７２〜１０７のいずれか１つに記載のブッシング。
【０１５７】
実施形態１０９  上記の壁様の窪み、または壁様の隆起が、０．１ミクロン〜２００ミクロン、１ミクロン〜５０ミクロン、または２ミクロン〜３０ミクロンの範囲の高さを有する実施形態１０８に記載のブッシング。
【０１５８】
実施形態１１０  上記のアルミニウム含有層が多角形構造を有する実施形態７２〜１０９のいずれか１つに記載のブッシング。
【０１５９】
実施形態１１１  上記の多角形構造が、規則的または不規則的である実施形態１１０に記載のブッシング。
【０１６０】
実施形態１１２  上記の多角形構造がハチの巣構造である実施形態１１０に記載のブッシング。
【０１６１】
実施形態１１３  上記の縁部に積層されたアルミナ含有層をさらに備える実施形態７２〜１１２のいずれか１つに記載のブッシング。
【０１６２】
実施形態１１４  上記のアルミナ含有層がＡｌ２Ｏ３含む実施形態７２〜１１３のいずれか１つに記載のブッシング。
【０１６３】
実施形態１１５  上記のアルミナ含有層が、５ミクロン以下、４ミクロン以下、３ミクロン以下、２ミクロン以下、１．５ミクロン以下、１ミクロン以下、０．９ミクロン以下、０．８ミクロン以下、０．７ミクロン以下、０．６ミクロン以下、または０．５ミクロン以下の厚さを有する実施形態１１４に記載のブッシング。
【０１６４】
実施形態１１６  上記のブッシングが、３００時間以上、４００時間以上、５００時間以上、６００時間以上、７００時間以上、８００時間以上、９００時間以上、１０００時間以上、または１１００時間以上の、中性塩水噴霧試験ＩＳＯ  ９２２７：２００６に従った耐食性評点を有する実施形態７２〜１１５のいずれか１つに記載のブッシング。
【０１６５】
実施形態１１７  上記のブッシングが、３％以上、４％以上、５％以上、６％以上、７％以上、８％以上、１０％以上、１２％以上、１４％以上、１６％以上、または１８％以上の変形能を有する実施形態７２〜１１６のいずれか１つに記載のブッシング。
【０１６６】
実施形態１１８
第１主面と、第２主面と、縁部とを有する耐荷重基材であって、２００ミクロン〜３０００ミクロンの厚さを有する耐荷重基材、
上記の第１主面に積層され、この第１主面と直接接触している腐食防止層であって、２０ミクロン〜３００ミクロンの厚さを有する腐食防止層、及び
上記の第１主面または上記の第２主面に積層された摺動層
を備えるブッシング。
【０１６７】
実施形態１１９  上記の第２主面に積層され、この第２主面と直接接触しているさらなる腐食防止層であって、２０ミクロン〜３００ミクロンの厚さを有するさらなる腐食防止層をさらに備える実施形態１１８に記載のブッシング。
【０１６８】
実施形態１２０  上記の摺動層とは反対側で上記の耐荷重基材に積層された機能層をさらに備える実施形態１１８または１１９のいずれか１つに記載のブッシング。
【０１６９】
実施形態１２１  上記の機能層が第２の摺動層である実施形態１２０に記載のブッシング。
【０１７０】
実施形態１２２  上記の機能層がエラストマー層である実施形態１２０に記載のブッシング。
【０１７１】
実施形態１２３  上記のエラストマー層が、ニトリルゴム、ネオプレンゴム、シリコーンゴム、オレフィン系エラストマー、スチレン系エラストマー、熱可塑性エラストマー、架橋エラストマー、ポリエーテルポリエステルエラストマー、エチレンプロピレンエラストマー、エチレンアクリレートゴム、及び／またはフッ素エラストマーのうちの１つ以上を含む実施形態１２２に記載のブッシング。
【０１７２】
実施形態１２４  上記の腐食防止層の厚さが、２０ミクロン〜２５０ミクロン、２５ミクロン〜２００ミクロン、３０ミクロン〜１５０ミクロン、または４０ミクロン〜１００ミクロンの範囲にある実施形態１１８〜１２３のいずれか１つに記載のブッシング。
【０１７３】
実施形態１２５  上記の耐荷重基材の厚さが、２００ミクロン〜２５００ミクロン、２５０ミクロン〜２０００ミクロン、３００ミクロン〜１５００ミクロン、または３５０ミクロン〜１０００ミクロンの範囲にある実施形態１１８〜１２４のいずれか１つに記載のブッシング。
【０１７４】
実施形態１２６  上記の耐荷重基材が、鉄、スズ、銅、亜鉛、チタン、スカンジウム、バナジウム、クロム、マンガン、コバルト、ニッケル、またはそれらの任意の組合せから選択される金属を含む実施形態１１８〜１２５のいずれか１つに記載のブッシング。
【０１７５】
実施形態１２７  上記の鉄含有基材が鋼を含む実施形態１２６に記載のブッシング。
【０１７６】
実施形態１２８  上記の耐荷重基材が、鋼基材、黄銅基材、青銅基材、またはそれらの組合せから選択される実施形態１１８〜１２７のいずれか１つに記載のブッシング。
【０１７７】
実施形態１２９  上記の耐荷重基材が、本質的に鋼基材から成る実施形態１１８〜１２８のいずれか１つに記載のブッシング。
【０１７８】
実施形態１３０  上記の腐食防止層が、マグネシウム、アルミニウム、チタン、スカンジウム、亜鉛、またはそれらの任意の組合せから選択される金属を含む実施形態１１８〜１２９のいずれか１つに記載のブッシング。
【０１７９】
実施形態１３１  上記の腐食防止層が、本質的にマグネシウム、アルミニウム、またはそれらの組合せから成る実施形態１３０に記載のブッシング。
【０１８０】
実施形態１３２  上記の腐食防止層が、１．７０以下、１．６９以下、１．６８以下、１．６７以下、１．６６以下、１．６５以下、１．６３以下、１．６０以下、１．５５以下、１．５０以下、または１．４５以下の電気陰性度を有する金属を含む実施形態１１８〜１３１のいずれか１つに記載のブッシング。
【０１８１】
実施形態１３３  上記の耐荷重基材が、１２０ＭＰａ以上、１４０ＭＰａ以上、１６０ＭＰａ以上、１８０ＭＰａ以上、２００ＭＰａ以上、２２０ＭＰａ以上、または２４０ＭＰａ以上の引張り強さを有する実施形態１１８〜１３２のいずれか１つに記載のブッシング。
【０１８２】
実施形態１３４  上記の耐荷重基材が、６００ＭＰａ以下、５００ＭＰａ以下、４５０ＭＰａ以下、４００ＭＰａ以下、３５０ＭＰａ以下、３００ＭＰａ以下、または２５０ＭＰａ以下の引張り強さを有する実施形態１１８〜１３３のいずれか１つに記載のブッシング。
【０１８３】
実施形態１３５  上記の耐荷重基材が、１００ＭＰａ〜２０００ＭＰａ、１５０ＭＰａ〜１５００ＭＰａ、２００ＭＰａ〜１０００ＭＰａ、または２００ＭＰａ〜６００ＭＰａの範囲の耐力を有する実施形態１１８〜１３４のいずれか１つに記載のブッシング。
【０１８４】
実施形態１３６  上記の腐食防止層が、５０ＭＰａ以上、５５ＭＰａ以上、６０ＭＰａ以上、６５ＭＰａ以上、７０ＭＰａ以上、７５ＭＰａ以上、または８０ＭＰａ以上の引張り強さを有する実施形態１１８〜１３５のいずれか１つに記載のブッシング。
【０１８５】
実施形態１３７  上記の腐食防止層が、２００ＭＰａ以下、１９０ＭＰａ以下、１８０ＭＰａ以下、１６０ＭＰａ以下、１５０ＭＰａ以下、１４０ＭＰａ以下、１３０ＭＰａ以下、１２０ＭＰａ以下、１１０ＭＰａ以下、または１００ＭＰａ以下の引張り強さを有する実施形態１１８〜１３６のいずれか１つに記載のブッシング。
【０１８６】
実施形態１３８  上記の耐荷重基材と上記の腐食防止層の合わせた引張り強さが、上記の耐荷重基材の引張り強さの７０％以上、上記の耐荷重基材の引張り強さの７５％以上、上記の耐荷重基材の引張り強さの８０％以上、上記の耐荷重基材の引張り強さの８０％以上、または上記の耐荷重基材の引張り強さの８５％以上である実施形態１１８〜１３７のいずれか１つに記載のブッシング。
【０１８７】
実施形態１３９  上記の腐食防止層が、２０重量％以上、３０重量％以上、４０重量％以上、５０重量％以上、６０重量％以上、７０重量％以上、７５重量％以上、８０重量％以上、８５重量％以上、または９０重量％以上のマグネシウム含有量を有する実施形態１１８〜１３８のいずれか１つに記載のブッシング。
【０１８８】
実施形態１４０  上記の腐食防止層が、９９．９９９９９重量％以下、９９．９９重量％以下、９９．９５重量％以下、９９．９重量％以下、９９．８５重量％以下、９９．８重量％以下、９９．５重量％以下、９９重量％以下、９８重量％以下、９５重量％以下、９３重量％以下、または８５重量％以下のマグネシウム含有量を有する実施形態１１８〜１３９のいずれか１つに記載のブッシング。
【０１８９】
実施形態１４１  上記の腐食防止層が、２５重量％〜９９．９９９９９重量％、５０重量％〜９９．９９重量％、９０重量％〜９９．９９重量％、または９５重量％〜９９．９重量％の範囲のマグネシウム含有量を有する実施形態１１８〜１３９のいずれか１つに記載のブッシング。
【０１９０】
実施形態１４２  上記の摺動層がフッ素ポリマーを含む実施形態１１８〜１４１のいずれか１つに記載のブッシング。
【０１９１】
実施形態１４３  上記の摺動層が、ポリテトラフルオロエチレン（ＰＴＦＥ）、ポリアミド（ＰＡ）、ポリエーテルエーテルケトン（ＰＥＥＫ）、ポリイミド（ＰＩ）、ポリアミドイミド（ＰＡＩ）、ポリフェニレンスルフィド（ＰＰＳ）、ポリフェニレンスルホン（ＰＰＳＯ２）、液晶ポリマー（ＬＣＰ）、パーフルオロアルコキシポリマー（ＰＦＡ）、ポリオキシメチレン（ＰＯＭ）、ポリエチレン（ＰＥ）、ＵＨＭＷＰＥ、またはそれらの混合物を含む実施形態１１８〜１４２のいずれか１つに記載のブッシング。
【０１９２】
実施形態１４４  上記の摺動層がポリテトラフルオロエチレン化合物層を含む実施形態１１８〜１４３のいずれか１つに記載のブッシング。
【０１９３】
実施形態１４５  上記の摺動層が、本質的にポリテトラフルオロエチレン化合物層から成る実施形態１１８〜１４４のいずれか１つに記載のブッシング。
【０１９４】
実施形態１４６  上記の摺動層が、０．０５ｍｍ〜５ｍｍ、０．２ｍｍ〜２ｍｍ、または０．３ｍｍ〜１ｍｍの範囲の厚さを有する実施形態１１８〜１４５のいずれか１つに記載のブッシング。
【０１９５】
実施形態１４７  上記の摺動層に隣接する接着剤層をさらに備える実施形態１１８〜１４６のいずれか１つに記載のブッシング。
【０１９６】
実施形態１４８  上記の接着剤層が熱可塑性物質を含む実施形態１４７に記載のブッシング。
【０１９７】
実施形態１４９  上記の熱可塑性物質が、テトラフルオロエチレンヘキサフルオロプロピレン（ＦＥＰ）、パーフルオロアルコキシエチレン（ＰＦＡ）、ポリイミド（ＰＩ）、ポリアミドイミド（ＰＡＩ）、ポリフェニレンスルフィド（ＰＰＳ）、ポリフェニレンスルホン（ＰＰＳＯ２）、ポリエーテルエーテルケトン（ＰＥＥＫ）、芳香族ポリエステル（Ｅｋｏｎｏｌ）、エチレンテトラフルオロエチレン（ＥＴＦＥ）、テトラフルオロエチレンパーフルオロメチルビニルエーテル（ＭＦＡ）、変性ポリテトラフルオロエチレン（ＴＦＭ）、ポリフッ化ビニリデン（ＰＶＤＦ）、エチレンクロロトリフルオロエチレン（ＥＣＴＦＥ）、ポリエーテルスルホン（ＰＥＳ）、ポリエーテルケトン（ＰＥＫ）、ポリエチレン（ＰＥ）、ＵＨＭＷＰＥ、またはそれらの任意の組合せを含む実施形態１４８に記載のブッシング。
【０１９８】
実施形態１５０  上記の接着剤層が、本質的に、テトラフルオロエチレンヘキサフルオロプロピレン（ＦＥＰ）、パーフルオロアルコキシエチレン（ＰＦＡ）、及びそれらの組合せの群より選択される熱可塑性物質から成る実施形態１４９に記載のブッシング。
【０１９９】
実施形態１５１  上記の熱可塑性物質が、Ｃ（＝Ｏ）Ｒ、Ｃ‐Ｏ‐Ｒ、ＣＯＯＨ、ＣＯＯＲ、ＣＯＨ、またはそれらの任意の組合せから選択される基の１つ以上を含む変性熱可塑性物質を含み、式中、Ｒは、１〜２０個の炭素原子を有する環状有機残基または直鎖有機残基である実施形態１５０に記載のブッシング。
【０２００】
実施形態１５２  上記の第１主面に隣接するエキスパンドメタル層をさらに備える実施形態１１８〜１５１のいずれか１つに記載のブッシング。
【０２０１】
実施形態１５３  上記のエキスパンドメタル層が、アルミニウム合金、鋼金属、腐食防止層でクラッドもしくは被覆された鋼、またはそれらの組合せを含む実施形態１５２に記載のブッシング。
【０２０２】
実施形態１５４  上記のエキスパンドメタル層がポリマーマトリックスに埋め込まれている実施形態１５２に記載のブッシング。
【０２０３】
実施形態１５５  上記の腐食防止層が、構造化された表面を有する実施形態１１８〜１５４のいずれか１つに記載のブッシング。
【０２０４】
実施形態１５６  上記の腐食防止層が、壁様の窪み、壁様の隆起、またはそれらの任意の組合せを含む構造化された表面を有する実施形態１１８〜１５５のいずれか１つに記載のブッシング。
【０２０５】
実施形態１５７  上記の壁様の窪み、または壁様の隆起が、０．１ミクロン〜２００ミクロン、１ミクロン〜５０ミクロン、または２ミクロン〜３０ミクロンの範囲の高さを有する実施形態１５６に記載のブッシング。
【０２０６】
実施形態１５８  上記の腐食防止層が、多角形構造を有する実施形態１１８〜１５７のいずれか１つに記載のブッシング。
【０２０７】
実施形態１５９  上記の多角形構造が、規則的または不規則的である実施形態１５８に記載のブッシング。
【０２０８】
実施形態１６０  上記の多角形構造がハチの巣構造である実施形態１５８に記載のブッシング。
【０２０９】
実施形態１６１  上記の縁部に積層されたアルミナ含有層をさらに備える実施形態１１８〜１６０のいずれか１つに記載のブッシング。
【０２１０】
実施形態１６２  上記のアルミナ含有層がＡｌ２Ｏ３含む実施形態１１８〜１６１のいずれか１つに記載のブッシング。
【０２１１】
実施形態１６３  上記のアルミナ含有層が、５ミクロン以下、４ミクロン以下、３ミクロン以下、２ミクロン以下、１．５ミクロン以下、１ミクロン以下、０．９ミクロン以下、０．８ミクロン以下、０．７ミクロン以下、０．６ミクロン以下、または０．５ミクロン以下の厚さを有する実施形態１６１に記載のブッシング。
【０２１２】
実施形態１６４  上記のブッシングが、３００時間以上、４００時間以上、５００時間以上、６００時間以上、７００時間以上、８００時間以上、９００時間以上、１０００時間以上、または１１００時間以上の、中性塩水噴霧試験ＩＳＯ  ９２２７：２００６に従った耐食性評点を有する実施形態１１８〜１６３のいずれか１つに記載のブッシング。
【０２１３】
実施形態１６５  上記のブッシングが、３％以上、４％以上、５％以上、６％以上、７％以上、８％以上、１０％以上、１２％以上、１４％以上、１６％以上、または１８％以上の変形能を有する実施形態１１８〜１６４のいずれか１つに記載のブッシング。
【０２１４】
実施形態１６６
第１主面と、第２主面と、縁部とを有する耐荷重基材であって、厚さｔ１を有する耐荷重基材、
上記の第１主面に積層され、この第１主面と直接接触している被覆であって、１．８３未満のポーリング電気陰性度を有する元素金属を含み、厚さｔ２を有し、ｔ２が１０ミクロン以上である被覆、
上記の第１主面または上記の第２主面に積層された摺動層
を備える摺動物品であって、ｔ２／ｔ１の比が１／１０以上である摺動物品。
【０２１５】
実施形態１６７
第１ヒンジ部及び第２ヒンジ部；
上記の第１ヒンジ部を上記の第２ヒンジ部と接合するピン；ならびに
摺動物品であって、
第１主面と、第２主面と、縁部とを有する耐荷重基材であって、厚さｔ１を有する耐荷重基材、
上記の第１主面に積層され、この第１主面と直接接触している被覆であって、１．８３未満のポーリング電気陰性度を有する元素金属を含み、厚さｔ２を有し、ｔ２が１０ミクロン以上である被覆、
上記の第１主面または上記の第２主面に積層された摺動層
を備える摺動物品であって、ｔ２／ｔ１の比が１／１０以上である摺動物品
を備えるヒンジ組立体。
【０２１６】
実施形態１６８  上記の第２主面に積層され、この第２主面と直接接触しているさらなる被覆であって、厚さｔ３を有するさらなる被覆をさらに備える、実施形態１６６または１６７のいずれか１つに記載の摺動物品またはヒンジ組立体。
【０２１７】
実施形態１６９  上記の摺動層とは反対側で上記の耐荷重基材に積層された機能層をさらに備える実施形態１６６〜１６８のいずれか１つに記載の摺動物品またはヒンジ組立体。
【０２１８】
実施形態１７０  上記の機能層が第２の摺動層である実施形態１６９に記載の摺動物品またはヒンジ組立体。
【０２１９】
実施形態１７１  上記の機能層がエラストマー層である実施形態１６９に記載の摺動物品またはヒンジ組立体。
【０２２０】
実施形態１７２  上記のエラストマー層が、ニトリルゴム、ネオプレンゴム、シリコーンゴム、オレフィン系エラストマー、スチレン系エラストマー、熱可塑性エラストマー、架橋エラストマー、ポリエーテルポリエステルエラストマー、エチレンプロピレンエラストマー、エチレンアクリレートゴム、及び／またはフッ素エラストマーのうちの１つ以上を含む実施形態１７１に記載の摺動物品またはヒンジ組立体。
【０２２１】
実施形態１７３  （ｔ２＋ｔ３）／ｔ１の比が、１／３以下、２／７以下、１／４以下、２／９以下、または１／５以下である実施形態１６６に記載の摺動物品またはヒンジ組立体。
【０２２２】
実施形態１７４  （ｔ２＋ｔ３）／ｔ１の比が、１／１０〜１／３、１／８〜１／３、または１／５〜１／３の範囲にある実施形態１６６に記載の摺動物品またはヒンジ組立体。
【０２２３】
実施形態１７５  上記のｔ２／ｔ１の比が、１／３以下、１／４以下、１／５以下、１／６以下、１／７以下、１／８以下、または１／９以下である実施形態１６６〜１７４のいずれか１つに記載の摺動物品またはヒンジ組立体。
【０２２４】
実施形態１７６  上記のｔ２／ｔ１の比が、１／１０〜１／３、１／１０〜１／５、または１／９〜１／７の範囲にある実施形態１６６〜１７５のいずれか１つに記載の摺動物品またはヒンジ組立体。
【０２２５】
実施形態１７７  ｔ２が、２５ミクロン以上、３０ミクロン以上、３５ミクロン以上、４０ミクロン以上、４５ミクロン以上、または５０ミクロン以上である実施形態１６６〜１７６のいずれか１つに記載の摺動物品またはヒンジ組立体。
【０２２６】
実施形態１７８  ｔ２が、２００ミクロン以下、１８０ミクロン以下、１６０ミクロン以下、１４０ミクロン以下、１２０ミクロン以下、１００ミクロン以下、９０ミクロン以下、８０ミクロン以下、７０ミクロン以下、または６０ミクロン以下である実施形態１６６〜１７７のいずれか１つに記載の摺動物品またはヒンジ組立体。
【０２２７】
実施形態１７９  ｔ２が、２０ミクロン〜２００ミクロン、２５ミクロン〜１８０ミクロン、３０ミクロン〜１２０ミクロン、または４０ミクロン〜８０ミクロンの範囲にある実施形態１６６〜１７８のいずれか１つに記載の摺動物品またはヒンジ組立体。
【０２２８】
実施形態１８０  ｔ１が、５０ミクロン以上、８０ミクロン以上、１００ミクロン以上、１５０ミクロン以上、２００ミクロン以上、３００ミクロン以上、４００ミクロン以上、５００ミクロン以上、６００ミクロン以上、８００ミクロン以上、１０００ミクロン以上、１２００ミクロン以上、１４００ミクロン以上、１６００ミクロン以上、１８００ミクロン以上、または２０００ミクロン以上である実施形態１６６〜１７９のいずれか１つに記載の摺動物品またはヒンジ組立体。
【０２２９】
実施形態１８１  ｔ１が、２２００ミクロン以下、２０００ミクロン以下、１８００ミクロン以下、１６００ミクロン以下、１４００ミクロン以下、１２００ミクロン以下、１０００ミクロン以下、８００ミクロン以下、７００ミクロン以下、６５０ミクロン以下、６００ミクロン以下、５５０ミクロン以下、５００ミクロン以下、４８０ミクロン以下、４６０ミクロン以下、４４０ミクロン以下、または４２０ミクロン以下である実施形態１６６〜１８０のいずれか１つに記載の摺動物品またはヒンジ組立体。
【０２３０】
実施形態１８２  ｔ１が、５０ミクロン〜２０００ミクロン、１００ミクロン〜１０００ミクロン、２００ミクロン〜５００ミクロン、または３００ミクロン〜４５０ミクロンの範囲にある実施形態１６６〜１８１のいずれか１つに記載の摺動物品またはヒンジ組立体。
【０２３１】
実施形態１８３  上記の耐荷重基材が、鉄、スズ、銅、亜鉛、チタン、スカンジウム、バナジウム、クロム、マンガン、コバルト、ニッケル、またはそれらの任意の組合せから選択される金属を含む実施形態１６６〜１８２のいずれか１つに記載の摺動物品またはヒンジ組立体。
【０２３２】
実施形態１８４  上記の鉄含有基材が鋼を含む実施形態１８３に記載の摺動物品またはヒンジ組立体。
【０２３３】
実施形態１８５  上記の耐荷重基材が、鋼基材、黄銅基材、青銅基材、またはそれらの組合せから選択される実施形態１６６〜１８４のいずれか１つに記載の摺動物品またはヒンジ組立体。
【０２３４】
実施形態１８６上記の耐荷重基材が、鋼基材を含む実施形態１６６〜１８５のいずれか１つに記載の摺動物品またはヒンジ組立体。
【０２３５】
実施形態１８７  上記の耐荷重基材が、本質的に鋼基材から成る実施形態１６６〜１８６のいずれか１つに記載の摺動物品またはヒンジ組立体。
【０２３６】
実施形態１８８  上記の耐荷重基材が、１２０ＭＰａ以上、１４０ＭＰａ以上、１６０ＭＰａ以上、１８０ＭＰａ以上、２００ＭＰａ以上、２２０ＭＰａ以上、または２４０ＭＰａ以上の引張り強さを有する実施形態１６６〜１８７のいずれか１つに記載の摺動物品またはヒンジ組立体。
【０２３７】
実施形態１８９  上記の耐荷重基材が、６００ＭＰａ以下、５００ＭＰａ以下、４５０ＭＰａ以下、４００ＭＰａ以下、３５０ＭＰａ以下、３００ＭＰａ以下、または２５０ＭＰａ以下の引張り強さを有する実施形態１６６〜１８８のいずれか１つに記載の摺動物品またはヒンジ組立体。
【０２３８】
実施形態１９０  上記の耐荷重基材が、１００ＭＰａ〜２０００ＭＰａ、１５０ＭＰａ〜１５００ＭＰａ、２００ＭＰａ〜１０００ＭＰａ、または２００ＭＰａ〜６００ＭＰａの範囲の耐力を有する実施形態１６６〜１８９のいずれか１つに記載の摺動物品またはヒンジ組立体。
【０２３９】
実施形態１９１  上記の被覆が、５０ＭＰａ以上、５５ＭＰａ以上、６０ＭＰａ以上、６５ＭＰａ以上、７０ＭＰａ以上、７５ＭＰａ以上、または８０ＭＰａ以上の引張り強さを有する実施形態１６６〜１９０のいずれか１つに記載の摺動物品またはヒンジ組立体。
【０２４０】
実施形態１９２  上記の被覆が、２００ＭＰａ以下、１９０ＭＰａ以下、１８０ＭＰａ以下、１６０ＭＰａ以下、１５０ＭＰａ以下、１４０ＭＰａ以下、１３０ＭＰａ以下、１２０ＭＰａ以下、１１０ＭＰａ以下、または１００ＭＰａ以下の引張り強さを有する実施形態１６６〜１９１のいずれか１つに記載の摺動物品またはヒンジ組立体。
【０２４１】
実施形態１９３  上記の被覆が、ベリリウム、マグネシウム、アルミニウム、亜鉛、またはそれらの任意の組合せの群より選択される元素金属を含む実施形態１６６〜１９２のいずれか１つに記載の摺動物品またはヒンジ組立体。
【０２４２】
実施形態１９４  上記の耐荷重基材と上記の被覆の合わせた引張り強さが、上記の耐荷重基材の引張り強さの７０％以上、上記の耐荷重基材の引張り強さの７５％以上、上記の耐荷重基材の引張り強さの８０％以上、上記の耐荷重基材の引張り強さの８０％以上、または上記の耐荷重基材の引張り強さの８５％以上である実施形態１６６〜１９３のいずれか１つに記載の摺動物品またはヒンジ組立体。
【０２４３】
実施形態１９５  上記の被覆が、２０重量％以上、３０重量％以上、４０重量％以上、５０重量％以上、６０重量％以上、７０重量％以上、７５重量％以上、８０重量％以上、８５重量％以上、または９０重量％以上の、マグネシウム、アルミニウムまたは亜鉛から選択される元素金属の含有量を有する実施形態１６６〜１９４のいずれか１つに記載の摺動物品またはヒンジ組立体。
【０２４４】
実施形態１９６  上記の被覆が、２５重量％〜９９．９９９９９重量％、５０重量％〜９９．９９重量％、９０重量％〜９９．９９重量％、または９５重量％〜９９．９重量％の範囲の、マグネシウム、アルミニウムまたは亜鉛から選択される元素金属の含有量を有する実施形態１６６〜１９５のいずれか１つに記載の摺動物品またはヒンジ組立体。
【０２４５】
実施形態１９７  上記の摺動層がフッ素ポリマーを含む実施形態１６６〜１９６のいずれか１つに記載の摺動物品またはヒンジ組立体。
【０２４６】
実施形態１９８  上記の摺動層が、ポリテトラフルオロエチレン（ＰＴＦＥ）、変性ＰＴＦＥ（ＴＦＭ）、フッ化エチレンプロピレン（ＦＥＰ）、ポリフッ化ビニリデン（ＰＶＤＦ）、ポリアミド（ＰＡ）、ポリエーテルエーテルケトン（ＰＥＥＫ）、ポリイミド（ＰＩ）、ポリアミドイミド（ＰＡＩ）、ポリフェニレンスルフィド（ＰＰＳ）、ポリフェニレンスルホン（ＰＰＳＯ２）、液晶ポリマー（ＬＣＰ）、パーフルオロアルコキシポリマー（ＰＦＡ）、パーフルオロメチルアルコキシ（ＭＦＡ）、ポリオキシメチレン（ＰＯＭ）、ポリエチレン（ＰＥ）、ＵＨＭＷＰＥ、またはそれらの混合物を含む実施形態１６６〜１９７のいずれか１つに記載の摺動物品またはヒンジ組立体。
【０２４７】
実施形態１９９  上記の摺動層がポリテトラフルオロエチレン化合物層を含む実施形態１６６〜１９８のいずれか１つに記載の摺動物品またはヒンジ組立体。
【０２４８】
実施形態２００  上記の摺動層が、本質的にポリテトラフルオロエチレン化合物層から成る実施形態１６６〜１９９のいずれか１つに記載の摺動物品またはヒンジ組立体。
【０２４９】
実施形態２０１  上記の摺動層が、約０．０１ｍｍ以上、約０．０５ｍｍ以上、約０．１ｍｍ以上、約０．１５ｍｍ以上、約０．２ｍｍ以上、約０．２５ｍｍ以上、約０．３ｍｍ以上、約０．３５ｍｍ以上、約０．４ｍｍ以上、または約０．４５ｍｍ以上の厚さを有する実施形態１６６〜２００のいずれか１つに記載の摺動物品またはヒンジ組立体。
【０２５０】
実施形態２０２  上記の摺動層が、約５ｍｍ以下、約４ｍｍ以下、約３ｍｍ以下、約２．５ｍｍ以下、約２ｍｍ以下、約１．５ｍｍ以下、約１ｍｍ以下、約０．９ｍｍ以下、約０．８ｍｍ以下、約０．７ｍｍ以下、約０．６ｍｍ以下、約０．５５ｍｍ以下、または約０．５ｍｍ以下の厚さを有する実施形態１６６〜２０１のいずれか１つに記載の摺動物品またはヒンジ組立体。
【０２５１】
実施形態２０３  上記の摺動層が、０．０５ｍｍ〜５ｍｍ、０．２ｍｍ〜２ｍｍ、または０．３ｍｍ〜１ｍｍの範囲の厚さを有する実施形態１６６〜２０２のいずれか１つに記載の摺動物品またはヒンジ組立体。
【０２５２】
実施形態２０４  上記の摺動層に隣接する接着剤層をさらに備える実施形態１６６〜２０３のいずれか１つに記載の摺動物品またはヒンジ組立体。
【０２５３】
実施形態２０５  上記の接着剤層が熱可塑性物質を含む実施形態２０４に記載の摺動物品またはヒンジ組立体。
【０２５４】
実施形態２０６  上記の熱可塑性物質が、テトラフルオロエチレンヘキサフルオロプロピレン（ＦＥＰ）、パーフルオロアルコキシエチレン（ＰＦＡ）、ポリイミド（ＰＩ）、ポリアミドイミド（ＰＡＩ）、ポリフェニレンスルフィド（ＰＰＳ）、ポリフェニレンスルホン（ＰＰＳＯ２）、ポリエーテルエーテルケトン（ＰＥＥＫ）、芳香族ポリエステル（Ｅｋｏｎｏｌ）、エチレンテトラフルオロエチレン（ＥＴＦＥ）、テトラフルオロエチレンパーフルオロメチルビニルエーテル（ＭＦＡ）、変性ポリテトラフルオロエチレン（ＴＦＭ）、ポリフッ化ビニリデン（ＰＶＤＦ）、エチレンクロロトリフルオロエチレン（ＥＣＴＦＥ）、ポリエーテルスルホン（ＰＥＳ）、ポリエーテルケトン（ＰＥＫ）、ポリエチレン（ＰＥ）、ＵＨＭＷＰＥ、またはそれらの任意の組合せを含む実施形態２０５に記載の摺動物品またはヒンジ組立体。
【０２５５】
実施形態２０７  上記の接着剤層が、本質的に、テトラフルオロエチレンヘキサフルオロプロピレン（ＦＥＰ）、パーフルオロアルコキシエチレン（ＰＦＡ）、及びそれらの組合せの群より選択される熱可塑性物質から成る実施形態２０５に記載の摺動物品またはヒンジ組立体。
【０２５６】
実施形態２０８  上記の熱可塑性物質が、Ｃ（＝Ｏ）Ｒ、Ｃ‐Ｏ‐Ｒ、ＣＯＯＨ、ＣＯＯＲ、ＣＯＨ、またはそれらの任意の組合せから選択される基の１つ以上を含む変性熱可塑性物質を含み、式中、Ｒは、１〜２０個の炭素原子を有する環状有機残基または直鎖有機残基である実施形態２０５に記載の摺動物品またはヒンジ組立体。
【０２５７】
実施形態２０９  上記の第１主面に隣接する不連続金属層をさらに備える実施形態１６６〜２０８のいずれか１つに記載の摺動物品またはヒンジ組立体。
【０２５８】
実施形態２１０  上記の不連続金属層が、エキスパンドメタル、網、フリース、フォーム、またはそれらの組合せを含む実施形態２０９に記載の摺動物品またはヒンジ組立体。
【０２５９】
実施形態２１１  上記の不連続金属層が、ポリマーマトリックスに埋め込まれている実施形態２０９に記載のブッシング。
【０２６０】
実施形態２１２  上記の不連続金属層が、１０メッシュ／インチ以上、例えば１１メッシュ／インチ以上、１３メッシュ／インチ以上、１５メッシュ／インチ以上、１７メッシュ／インチ以上、１９メッシュ／インチ以上、または２１メッシュ／インチ以上などのメッシュサイズを有する実施形態２０９に記載の摺動物品またはヒンジ組立体。
【０２６１】
実施形態２１３  上記の不連続金属層が、０．１ｍｍ以上、例えば０．２ｍｍ以上、０．３ｍｍ以上、０．４ｍｍ以上、０．５ｍｍ以上、または０．６ｍｍ以上などの厚さを有する実施形態２０９に記載の摺動物品またはヒンジ組立体。
【０２６２】
実施形態２１４  上記の不連続金属層が、１ｍｍ以下、０．９ｍｍ以下、０．８ｍｍ以下、０．７ｍｍ以下、０．６ｍｍ以下、０．５５ｍｍ以下、または０．５ｍｍ以下の厚さを有する実施形態２０９に記載の摺動物品またはヒンジ組立体。
【０２６３】
実施形態２１５  上記の被覆が、構造化された表面を有する実施形態１６６〜２１４のいずれか１つに記載の摺動物品またはヒンジ組立体。
【０２６４】
実施形態２１６  上記の被覆が、壁様の窪み、壁様の隆起、またはそれらの任意の組合せを含む構造化された表面を有する実施形態１６６〜２１５のいずれか１つに記載の摺動物品またはヒンジ組立体。
【０２６５】
実施形態２１７  上記の壁様の窪み、または壁様の隆起が、０．１ミクロン〜２００ミクロン、１ミクロン〜５０ミクロン、または２ミクロン〜３０ミクロンの範囲の高さを有する実施形態２１６に記載の摺動物品またはヒンジ組立体。
【０２６６】
実施形態２１８  上記の被覆が、多角形構造を有する実施形態１６６〜２１７のいずれか１つに記載の摺動物品またはヒンジ組立体。
【０２６７】
実施形態２１９  上記の多角形構造が、規則的または不規則的である実施形態２１８に記載の摺動物品またはヒンジ組立体。
【０２６８】
実施形態２２０  上記の多角形構造がハチの巣構造である実施形態２１８に記載の摺動物品またはヒンジ組立体。
【０２６９】
実施形態２２１  上記の被覆が、１ミクロン以上、２ミクロン以上、３ミクロン以上、４ミクロン以上、または５ミクロン以上の表面粗さを有する実施形態１６６〜２２０のいずれか１つに記載の摺動物品またはヒンジ組立体。
【０２７０】
実施形態２２２  上記の被覆が、２０ミクロン以下、１５ミクロン以下、１２ミクロン以下、１０ミクロン以下、または８ミクロン以下の表面粗さを有する実施形態１６６〜２２２のいずれか１つに記載の摺動物品またはヒンジ組立体。
【０２７１】
実施形態２２３  上記の縁部に積層された不動態化層をさらに備える実施形態１６６〜２２２のいずれか１つに記載の摺動物品またはヒンジ組立体。
【０２７２】
実施形態２２４  上記の不動態化層が、Ａｌ２Ｏ３、ＭｇＯ、ＺｎＯ、ＢｅＯ、またはそれらの任意の組合せから選択される化合物を含む実施形態２２３に記載の摺動物品またはヒンジ組立体。
【０２７３】
実施形態２２５  上記の不動態化層が、５ミクロン以下、４ミクロン以下、３ミクロン以下、２ミクロン以下、１．５ミクロン以下、１ミクロン以下、０．９ミクロン以下、０．８ミクロン以下、０．７ミクロン以下、０．６ミクロン以下、または０．５ミクロン以下の厚さを有する実施形態２２３に記載の摺動物品またはヒンジ組立体。
【０２７４】
実施形態２２６  上記の摺動物品が、３００時間以上、４００時間以上、５００時間以上、６００時間以上、７００時間以上、８００時間以上、９００時間以上、１０００時間以上、または１１００時間以上の、中性塩水噴霧試験ＩＳＯ  ９２２７：２００６に従った耐食性評点を有する実施形態１６６〜２２５のいずれか１つに記載の摺動物品またはヒンジ組立体。
【０２７５】
実施形態２２７  上記の摺動物品が、１００万時間以下、１０００００時間以下、または１００００時間以下の耐食性評点を有する実施形態１６６〜２２６のいずれか１つに記載の摺動物品またはヒンジ組立体。
【０２７６】
実施形態２２８  上記の摺動物品が、３％以上、４％以上、５％以上、６％以上、７％以上、８％以上、１０％以上、１２％以上、１４％以上、１６％以上、または１８％以上の変形能を有する実施形態１６６〜２２７のいずれか１つに記載の摺動物品またはヒンジ組立体。
【０２７７】
実施形態２２９  上記の摺動物品が、平軸受、ブッシング、球面軸受、玉軸受、ワッシャ、軸受胴、またはそれらの組合せから選択される、実施形態１〜６４または実施形態１６６〜２２８のいずれか１つに記載の摺動物品またはヒンジ組立体。
【実施例】
【０２７８】
耐食性評点は、中性塩水噴霧試験ＩＳＯ  ９２２７：２００６に従って決定する。試料は、試験前に室温で２４時間保存する。試料をＰＶＣ棚に置くか、またはナイロン糸で吊して、塩水噴霧チャンバに設置する。１回の塩水噴霧試験あたり、ブッシング１種類につき５試料以上を試験する。試料の外観検査を、一定の間隔で行う。
【０２７９】
例えば、０．２５ｍｍＰＴＦＥ化合物テープと、０．０３ｍｍＥＴＦＥ接着剤と、両面をアルミニウムでクラッドした０．４７ｍｍの鋼を含む基材であって、各アルミニウム層が２０ミクロンである基材とを備える積層体からブランクを切り出すことによって、試料１を調製する。試料１は、０．２５ｍｍＰＴＦＥ化合物テープと、０．０３ｍｍＥＴＦＥ接着剤と、両面をアルミニウムでクラッドした０．４５ｍｍの鋼を含む基材であって、各アルミニウム層が５０ミクロンである基材とを備える積層体からブランクを切り出すことによって調製する。したがって試料１と試料２の差異は、アルミニウム層の厚さである。
【０２８０】
試料を成形して、半加工ブッシングを形成させる。ブランクを丸め、フランジを付けることによって成形し、所望の形状を得る。試料１の耐食性評点は３００時間未満であると決定され、すなわち赤色腐食が３００時間で観測された。試料２の耐食性評点は１０００時間以上であると決定され、すなわち赤色腐食は１０００時間で観測されず、赤色の錆は１５００時間及び３０００時間後で観測されなかった。
【０２８１】
図３Ａ及び３Ｂでは、成形前後の試料２の縁部の、エネルギー分散型Ｘ線分光検出器（ＥＤＳ）を備えた走査型電子顕微鏡スキャン（ＳＥＭ）の線図が図示されている。図３Ａにおいては、層１０４８及び１０４６は、鋼層１０２にクラッドした５０ミクロンのアルミニウム層である。摺動層１０８はＰＴＦＥテープであり、１０８と１０４６の間の接着剤層は、ＥＤＳ分析では識別することができない。見てわかるように、成形後、基材１０２は、成形プロセスの結果として、層１０４８からのアルミニウムによって被覆されている。この被覆は、層１０２の断面全体にわたって広がっていない。実際に、鉄及びアルミニウムの存在を示す過渡区域１０５が存在する。
【０２８２】
変形能試験では、壁厚１ｍｍを有する３つのブッシングを用いる。ブッシング１は、両面をアルミニウムでクラッドした０．５ｍｍの鋼であって、各アルミニウム層が５０ミクロンである鋼を含む標準ＳＭ材料（SM100CG、Saint-Gobain Performance Plastics製）であり、ブッシング２は、摺動層に０．４ｍｍエキスパンドアルミニウム（９９．５）網をさらに含むSM 100CGブッシングであり、ブッシング３は、摺動層に０．４ｍｍエキスパンドアルミニウムマグネシウム合金（ＡｌＭｇ３）網をさらに含むSM 100CGブッシングであった。
【０２８３】
変形能は、ブッシングの内径よりも０．０２ｍｍ〜０．２２ｍｍ大きいサイズを有する一連の５本の特大ピンを挿入することによる変形量によって決定した。３つのブッシングの内径は１５ｍｍであった。表１には、変形能（塑性変形）結果が示されている。
【表１】
2019124358.tif 000003
【図１Ａ】
2019124358.tif 000004
【図１Ｂ】
2019124358.tif 000005
【図１Ｃ】
2019124358.tif 000006
【図１Ｄ】
2019124358.tif 000007
【図２Ａ】
2019124358.tif 000008
【図２Ｂ】
2019124358.tif 000009
【図３Ａ】
2019124358.tif 000010
【図３Ｂ】
2019124358.tif 000011
【図４】
2019124358.tif 000012
【手続補正書】
【提出日】平成31年3月6日(2019.3.6)
【手続補正１】
【補正対象書類名】特許請求の範囲
【補正対象項目名】全文
【補正方法】変更
【補正の内容】
【特許請求の範囲】
【請求項１】
第１主面と、第２主面と、縁部とを有する耐荷重基材であって、厚さｔ１を有する耐荷重基材、
前記第１主面に積層され、前記第１主面と直接接触しているアルミニウム含有層であって、厚さｔ２を有し、ｔ２が１０ミクロン未満であるアルミニウム含有層、および
前記第１主面または前記第２主面に積層された摺動層、
を備える摺動物品であって、ｔ２／ｔ１の比が１／１０未満である摺動物品。
【請求項２】
第１ヒンジ部及び第２ヒンジ部；
前記第１ヒンジ部を前記第２ヒンジ部と接合するピン；ならびに
摺動物品であって、
第１主面と、第２主面と、縁部とを有する耐荷重基材であって、厚さｔ１を有する耐荷重基材、
前記第１主面に積層され、前記第１主面と直接接触しているアルミニウム含有層であって、厚さｔ２を有し、ｔ２が１０ミクロン未満であるアルミニウム含有層、および
前記第１主面または前記第２主面に積層された摺動層
を備える摺動物品であって、ｔ２／ｔ１の比が１／１０未満である摺動物品
を備えるヒンジ組立体。
【請求項３】
前記第２主面に積層され、前記第２主面と直接接触しているさらなるアルミニウム含有層であって、厚さｔ３を有するさらなるアルミニウム含有層をさらに備える、請求項１または２のいずれか１項に記載の摺動物品またはヒンジ組立体。
【請求項４】
前記アルミニウム含有層が、２５重量％〜９９．９９９９９重量％、５０重量％〜９９．９９重量％、９０重量％〜９９．９９重量％、または９５重量％〜９９．９重量％の範囲のアルミニウム含有量を有する請求項１または２のいずれか１項に記載の摺動物品またはヒンジ組立体。
【請求項５】
前記摺動層がフッ素ポリマーを含む請求項１ないし４のいずれか１項に記載の摺動物品またはヒンジ組立体。
【請求項６】
前記摺動層が、ポリテトラフルオロエチレン（ＰＴＦＥ）、変性ＰＴＦＥ（ＴＦＭ）、フッ化エチレンプロピレン（ＦＥＰ）、ポリフッ化ビニリデン（ＰＶＤＦ）、ポリアミド（ＰＡ）、ポリエーテルエーテルケトン（ＰＥＥＫ）、ポリイミド（ＰＩ）、ポリアミドイミド（ＰＡＩ）、ポリフェニレンスルフィド（ＰＰＳ）、ポリフェニレンスルホン（ＰＰＳＯ２）、液晶ポリマー（ＬＣＰ）、パーフルオロアルコキシポリマー（ＰＦＡ）、パーフルオロメチルアルコキシ（ＭＦＡ）、ポリオキシメチレン（ＰＯＭ）、ポリエチレン（ＰＥ）、ＵＨＭＷＰＥ、またはそれらの混合物を含む請求項１ないし５のいずれか１項に記載の摺動物品またはヒンジ組立体。
【請求項７】
前記縁部に積層されたアルミナ含有層をさらに備える請求項２記載のヒンジ組立体。
【請求項８】
前記アルミナ含有層がＡｌ２Ｏ３を含む請求項７記載のヒンジ組立体。
【請求項９】
第１主面と、第２主面とを有する耐荷重基材であって、厚さｔ１を有する耐荷重基材を用意すること；
前記第１主面をアルミニウム含有層であって、厚さｔ２を有し、ｔ２が１０ミクロン未満である前記アルミニウム含有層を被覆すること；
前記第１主面または前記第２主面を覆って摺動層を付着させて、積層体を形成させること；
前記積層体からブランクを切り出すこと；及び
前記ブランクから半加工ブッシングを形成させること
を含み、ｔ２／ｔ１の比が１／１０未満であるブッシングの調製方法。
【請求項１０】
第１主面と、第２主面とを有し、厚さｔ１を有し、前記第１主面を形成する鉄含有層を備える基材であって、前記第１主面に積層されたアルミニウム層をさらに備える基材を用意することであって、前記アルミニウム層が、厚さｔ２を有し、ｔ２が１０ミクロン未満である、基材を用意すること；
前記基材を、前記アルミニウム層から前記第１主面を横切って前記第２主面へと切断して、断面を形成させること；
前記断面を覆ってアルミナ含有層を形成させること、及び
前記第１主面または前記第２主面を覆って摺動層を付着させること、
を含み、ｔ２／ｔ１の比が１／１０未満である、耐食性鉄含有物品の調製方法。
【請求項１１】
第１主面と、第２主面と、縁部とを有する耐荷重基材であって、１００ミクロン〜３０００ミクロンの厚さｔ１を有する耐荷重基材、
前記第１主面に積層され、前記第１主面と直接接触しているアルミニウム含有層であって、１ミクロン〜３００ミクロンの厚さｔ２を有するアルミニウム含有層、及び
前記第１主面または前記第２主面に積層された摺動層
を備え、ｔ２／ｔ１の比が１／１０未満である、ブッシング。
【請求項１２】
前記第２主面に積層され、前記第２主面と直接接触しているさらなるアルミニウム含有層であって、１ミクロン〜３００ミクロンの厚さを有するさらなるアルミニウム含有層をさらに備える請求項１１記載のブッシング。
【請求項１３】
第１主面と、第２主面と、縁部とを有する耐荷重基材であって、厚さｔ１を有する耐荷重基材、
前記第１主面に積層され、前記第１主面と直接接触している被覆であって、１．８３未満のポーリング電気陰性度を有する元素金属を含み、厚さｔ２を有し、ｔ２が１０ミクロン未満である被覆、
前記第１主面または前記第２主面に積層された摺動層、
を備える摺動物品であって、ｔ２／ｔ１の比が１／１０未満である摺動物品。
【請求項１４】
第１ヒンジ部及び第２ヒンジ部；
前記第１ヒンジ部を前記第２ヒンジ部と接合するピン；ならびに
摺動物品であって、
第１主面と、第２主面と、縁部とを有する耐荷重基材であって、厚さｔ１を有する耐荷重基材、
前記第１主面に積層され、前記第１主面と直接接触している被覆であって、１．８３未満のポーリング電気陰性度を有する元素金属を含み、厚さｔ２を有し、ｔ２が１０ミクロン未満である被覆、および
前記第１主面または前記第２主面に積層された摺動層
を備える摺動物品、
を備え、ｔ２／ｔ１の比が１／１０未満であるヒンジ組立体。
【請求項１５】
第１主面と、第２主面と、縁部とを有する耐荷重基材、
前記第１主面に積層され、前記第１主面と直接接触しているアルミニウム含有層、および
前記第１主面または前記第２主面に積層された摺動層、を備え、前記摺動層とは反対側で前記耐荷重基材に積層されたエラストマー層を含む機能層をさらに備える摺動物品。
【外国語明細書】
2019124358000001.pdf